(57)【特許請求の範囲】
【請求項１】
少なくとも１つのフェノール性水酸基と、フェノール性水酸基の水素原子が下記一般式（１）で表される基によって置換されている基を少なくとも１つ含む化合物（Ｐ）を含有する感活性光線性又は感放射線性樹脂組成物。
【化１】
0005589019.tif 000109
式中、
Ｒ１１、Ｒ１２及びＲ１３はそれぞれ独立に、−(ＣＲ１１Ｒ１２Ｒ１３)中のＣと結合する原子が炭素原子である有機基を表す。ここで、Ｒ１１、Ｒ１２及びＲ１３により表される有機基に含まれる炭素原子数の合計は４以上である。Ｒ１１、Ｒ１２及びＲ１３の少なくとも２つは、互いに結合して、環を形成してもよい。
Ｍ１１は単結合又は２価の連結基を表す。
Ｑ１１はアルキル基、シクロアルキル基、又はアリール基を表す。
【請求項２】
化合物（Ｐ）が下記一般式（２）又は下記一般式(７)で表される繰り返し単位を含む高分子化合物である、請求項１に記載の組成物。
【化２】
0005589019.tif 000110
一般式（２）中、
Ｒ２１は水素原子又はメチル基を表す。
Ａｒ２１はアリーレン基を表す。
Ｒ１１、Ｒ１２及びＲ１３はそれぞれ独立に、−(ＣＲ１１Ｒ１２Ｒ１３)中のＣと結合する原子が炭素原子である有機基を表す。ここで、Ｒ１１、Ｒ１２及びＲ１３により表される有機基に含まれる炭素原子数の合計は４以上である。Ｒ１１、Ｒ１２及びＲ１３の少なくとも２つは、互いに結合して、環を形成してもよい。
Ｍ１１は単結合又は２価の連結基を表す。
Ｑ１１はアルキル基、シクロアルキル基又はアリール基を表す。
一般式（７）中、
Ｒ７１は水素原子又はメチル基を表す。
Ｌ７１は単結合又はアルキレン基を表す。
Ａｒ７１はアリーレン基を表す。
Ｒ１１、Ｒ１２及びＲ１３はそれぞれ独立に、−(ＣＲ１１Ｒ１２Ｒ１３)中のＣと結合する原子が炭素原子である有機基を表す。ここで、Ｒ１１、Ｒ１２及びＲ１３により表される有機基に含まれる炭素原子数の合計は４以上である。Ｒ１１、Ｒ１２及びＲ１３の少なくとも２つは、互いに結合して、環を形成してもよい。
Ｍ１１は単結合又は２価の連結基を表す。  
Ｑ１１はアルキル基、シクロアルキル基、又はアリール環基を表す。  
【請求項３】
前記Ａｒ２１及びＡｒ７１がフェニレン基である、請求項２に記載の組成物。
【請求項４】
前記Ｒ１１、Ｒ１２及びＲ１３のうち少なくとも１つが、少なくとも１つの環状構造を有する、請求項１乃至３の何れか１項に記載の組成物。
【請求項５】
前記Ｒ１１、Ｒ１２及びＲ１３の少なくとも２つが互いに結合して多環を形成する、請求項１乃至４の何れか１項に記載の組成物。
【請求項６】
前記−Ｍ１１−Ｑ１１で表される基が、アルキル基、シクロアルキル基で置換されたアルキル基、シクロアルキル基、アラルキル基、又はアリールオキシアルキル基である、請求項１乃至５の何れか１項に記載の組成物。
【請求項７】
化合物（Ｐ）が、下記一般式（５）で表される繰り返し単位を含んでいる請求項２乃至６のいずれか１項に記載の組成物。
【化３】
0005589019.tif 000111
式中、
Ｒ５１は水素原子又はメチル基を表す。
Ａｒ５１はアリーレン基を表す。
【請求項８】
化合物（Ｐ）が、下記一般式（３）により表される非分解性の繰り返し単位を更に含んでいる請求項２乃至７の何れか１項に記載の組成物。
【化４】
0005589019.tif 000112
式中、
Ｒ３１は、水素原子又はメチル基を表す。  
Ａｒ３１は、アリーレン基を表す。  
Ｌ３１は、単結合又は２価の連結基を表す。  
Ｑ３１は、シクロアルキル基、又はアリール基を表す。
【請求項９】
化合物（Ｐ）が、下記一般式（４）により表される繰り返し単位を更に含んでいる請求項２乃至８の何れか１項に記載の組成物。
【化５】
0005589019.tif 000113
式中、
Ｒ４１は、水素原子又はメチル基を表す。  
Ａｒ４１は、アリーレン基を表す。  
Ｌ４１は、単結合又は２価の連結基を表す。  
Ｓは、活性光線又は放射線の照射により分解して側鎖に酸を発生させる構造部位を表す。
【請求項１０】
電子線、Ｘ線又はＥＵＶ光により露光される請求項１乃至９の何れか１項に記載の組成物。
【請求項１１】
請求項１乃至１０の何れか１項に記載の組成物を用いて形成された感活性光線性又は感放射線性膜。
【請求項１２】
請求項１１に記載の感活性光線性又は感放射線性膜が形成されたマスクブランクス。
【請求項１３】
請求項１２に記載のマスクブランクスを、露光し、現像することにより得られる半導体製造用マスク。
【請求項１４】
請求項１１に記載の膜を露光することと、
前記露光された膜を現像することと
を含んだパターン形成方法。
【請求項１５】
請求項１２に記載のマスクブランクスを露光することと、
前記露光されたマスクブランクスを現像することと
を含んだパターン形成方法。
【請求項１６】
前記露光は、電子線、Ｘ線又はＥＵＶ光により行われる請求項１４又は１５に記載の方法。
【請求項１７】
下記一般式（２）で表される繰り返し単位を含む高分子化合物。
【化６】
0005589019.tif 000114
式中、
Ｒ２１は水素原子又はメチル基を表す。
Ａｒ２１はアリーレン基を表す。
Ｒ１１、Ｒ１２及びＲ１３はそれぞれ独立に、−(ＣＲ１１Ｒ１２Ｒ１３)中のＣと結合する原子が炭素原子である有機基を表す。ここで、Ｒ１１、Ｒ１２及びＲ１３により表される有機基に含まれる炭素原子数の合計は４以上である。Ｒ１１、Ｒ１２及びＲ１３の少なくとも２つは、互いに結合して、環を形成してもよい。
Ｍ１１は単結合又は２価の連結基を表す。
Ｑ１１はアルキル基、シクロアルキル基又はアリール基を表す。
【請求項１８】
下記一般式(５)で表される繰り返し単位を含む高分子化合物と、下記一般式（Ａ）で表される化合物とを反応させることを含む、請求項１７に記載の高分子化合物の製造方法。
【化７】
0005589019.tif 000115
一般式（５）中、
Ｒ５１は水素原子又はメチル基を表す。
Ａｒ５１はアリーレン基を表す。
一般式（Ａ）中、
ＸＡは塩素原子、臭素原子又はヨウ素原子を表す。
【請求項１９】
下記一般式(Ｂ)で表される化合物を重合させることを含む、請求項１７に記載の高分子化合物の製造方法。
【化８】
0005589019.tif 000116
式中、
Ｒ２１は水素原子又はメチル基を表す。
Ａｒ２１はアリーレン基を表す。
Ｒ１１、Ｒ１２及びＲ１３はそれぞれ独立に、−(ＣＲ１１Ｒ１２Ｒ１３)中のＣと結合する原子が炭素原子である有機基を表す。ここで、Ｒ１１、Ｒ１２及びＲ１３により表される有機基に含まれる炭素原子数の合計は４以上である。Ｒ１１、Ｒ１２及びＲ１３の少なくとも２つは、互いに結合して、環を形成してもよい。
Ｍ１１は単結合又は２価の連結基を表す。
Ｑ１１はアルキル基、シクロアルキル基又はアリール基を表す。
【発明の詳細な説明】
【技術分野】
【０００１】
本発明は、感活性光線性又は感放射線性樹脂組成物、これを用いた感活性光線性又は感放射線性膜、及びパターン形成方法に関する。特に本発明は、超ＬＳＩ及び高容量マイクロチップの製造プロセス、ナノインプリント用モールドの製造プロセス及び高密度情報記録媒体の製造プロセス等に適用可能な超マイクロリソグラフィプロセス、及び、その他のフォトファブリケーションプロセスに好適に用いられる感活性光線性又は感放射線性樹脂組成物、これを用いた感活性光線性又は感放射線性膜、及びパターン形成方法に関する。更に詳しくは、本発明は、電子線、Ｘ線又はＥＵＶ光を用いる半導体素子の微細加工に好適に用いることができる感活性光線性又は感放射線性樹脂組成物、これを用いた感活性光線性又は感放射線性膜、及びパターン形成方法に関する。
【背景技術】
【０００２】
レジスト組成物を用いた微細加工では、集積回路の高集積化に伴って、超微細パターンの形成が要求されている。それゆえ、露光波長にも短波長化の傾向が見られ、例えば、エキシマレーザー光の代わりに電子線、Ｘ線又はＥＵＶ光を用いたリソグラフィー技術の開発が進んでいる（例えば、特許文献１を参照）。
【０００３】
電子線（ＥＢ）リソグラフィーでは、ＥＢの加速電圧を増大させることによって、レジスト膜中での電子散乱、即ち前方散乱の影響が小さくなることが分かっている。それゆえ、近年では、ＥＢの加速電圧は増大傾向にある。しかしながら、ＥＢの加速電圧を増大させると、前方散乱の影響が小さくなる代わりに、レジスト基板において反射した電子の散乱、即ち後方散乱の影響が増大する。そして露光面積の大きい孤立ラインパターンを形成する場合には、この後方散乱の影響が特に大きい。それゆえ、例えばＥＢの加速電圧を増大させると、孤立ラインパターンの解像性が低下する可能性がある。
【０００４】
特に、半導体露光に使用されるフォトマスクブランクスへのパターニングの場合、レジスト膜の下層には、クロム、モリブデン、タンタル等の重原子を含む遮光膜が存在し、シリコンウェハー上にレジストを塗布する場合に比べ、レジスト下層からの反射に起因する後方散乱の影響がより顕著である。その為、フォトマスクブランクス上で孤立ラインパターンを形成する場合には、特に後方散乱の影響を受けやすく、解像性が低下する可能性が大きい。
【０００５】
化学増幅型ポジレジストは一般的に、光照射により強酸を発生する化合物（光酸発生剤）と、発生した酸の触媒作用により疎水性の酸不安定基が分解し、アルカリ可溶性の物質に変化する化合物とを含有する感光性組成物であり、未露光部分における暗反応を抑止する為に、更に塩基性化合物を含む場合もある。この塩基性化合物が存在することで、散乱電子の影響により発生した酸が中和反応により失活し、未露光部の膜減りを抑制することが出来る。しかしながら、酸不安定基として酸分解反応の活性化エネルギーが低いアセタール基を使用すると、酸不安定基の分解反応と、発生酸の塩基性化合物との中和反応が競合する為、未露光部の膜減りを完全に抑制することが出来ず、特に孤立ラインパターンの解像性が低下する。
【０００６】
孤立ラインパターンの解像性を向上させる方法の１つとして、樹脂の溶解性を調整する基を含む樹脂の使用が検討されているが(例えば、特許文献２を参照)、上記問題の根本的解決手段にはならず、孤立ラインパターンの解像性を充分に満足するには至っていない。
【０００７】
また、レジスト組成物による微細加工は、直接に集積回路の製造に用いられるだけでなく、近年ではいわゆるインプリント用モールド構造体の作製等にも適用されている（例えば、特許文献３、４、及び非特許文献１を参照）。インプリント用モールド構造体の作製に際しても、描画面積の増加と共に後方散乱の影響が顕著になり、解像性が低下する傾向にある。そのため、特に、Ｘ線、軟Ｘ線、電子線を露光光源として使用して孤立パターンを形成する場合においても、高感度、高解像性、及び、良好なドライエッチング耐性を同時に満足させることが重要な課題となっており、これらの解決が必要である。
【先行技術文献】
【特許文献】
【０００８】
【特許文献１】特開２００８−９５００９号公報
【特許文献２】特開２００５−１５７４０１号公報
【特許文献３】特開２００４−１５８２８７号公報
【特許文献４】特開２００８−１６２１０１号公報
【非特許文献】
【０００９】
【非特許文献１】ナノインプリントの基礎と技術開発・応用展開−ナノインプリントの基板技術と最新の技術展開―編集:平井義彦  フロンティア出版（２００６年６月発行）
【発明の概要】
【発明が解決しようとする課題】
【００１０】
本発明は、高解像性で良好な形状の孤立ラインパターンを形成することができ、且つ、ドライエッチング耐性を含む他のレジスト性能にも優れる感活性光線性又は感放射線性樹脂組成物、これを用いた感活性光線性又は感放射線性膜、及びパターン形成方法を提供することを目的とする。
【課題を解決するための手段】
【００１１】
本発明は、一態様において、下記の通りである。  
（１）  少なくとも１つのフェノール性水酸基と、フェノール性水酸基の水素原子が下記一般式（１）で表される基によって置換されている基を少なくとも１つ含む化合物（Ｐ）を含有する感活性光線性又は感放射線性樹脂組成物。
【化１】
0005589019.tif 000002
【００１２】
式中、
Ｒ１１、Ｒ１２及びＲ１３はそれぞれ独立に、−(ＣＲ１１Ｒ１２Ｒ１３)中のＣと結合する原子が炭素原子である有機基を表す。ここで、Ｒ１１、Ｒ１２及びＲ１３により表される有機基に含まれる炭素原子数の合計は４以上である。Ｒ１１、Ｒ１２及びＲ１３の少なくとも２つは、互いに結合して、環を形成してもよい。  
Ｍ１１は単結合又は２価の連結基を表す。  
Ｑ１１はアルキル基、シクロアルキル基、又はアリール基を表す。
【００１３】
（２）  化合物（Ｐ）が下記一般式（２）又は下記一般式(７)で表される繰り返し単位を含む高分子化合物である、（１）に記載の組成物。
【化２】
0005589019.tif 000003
【００１４】
一般式（２）中、
Ｒ２１は水素原子又はメチル基を表す。  
Ａｒ２１はアリーレン基を表す。  
Ｒ１１、Ｒ１２及びＲ１３はそれぞれ独立に、−(ＣＲ１１Ｒ１２Ｒ１３)中のＣと結合する原子が炭素原子である有機基を表す。ここで、Ｒ１１、Ｒ１２及びＲ１３により表される有機基に含まれる炭素原子数の合計は４以上である。Ｒ１１、Ｒ１２及びＲ１３の少なくとも２つは、互いに結合して、環を形成してもよい。  
Ｍ１１は単結合又は２価の連結基を表す。  
Ｑ１１はアルキル基、シクロアルキル基又はアリール基を表す。
【００１５】
一般式（７）中、
Ｒ７１は水素原子又はメチル基を表す。  
Ｌ７１は単結合又はアルキレン基を表す。  
Ａｒ７１はアリーレン基を表す。  
Ｒ１１、Ｒ１２及びＲ１３はそれぞれ独立に、−(ＣＲ１１Ｒ１２Ｒ１３)中のＣと結合する原子が炭素原子である有機基を表す。ここで、Ｒ１１、Ｒ１２及びＲ１３により表される有機基に含まれる炭素原子数の合計は４以上である。Ｒ１１、Ｒ１２及びＲ１３の少なくとも２つは、互いに結合して、環を形成してもよい。  
Ｍ１１は単結合又は２価の連結基を表す。  
Ｑ１１はアルキル基、シクロアルキル基、又はアリール環基を表す。
【００１６】
（３）  前記Ａｒ２１及びＡｒ７１がフェニレン基である、（２）に記載の組成物。  
（４）  前記Ｒ１１、Ｒ１２及びＲ１３のうち少なくとも１つが、少なくとも１つの環状構造を有する、（１）乃至（３）の何れか１項に記載の組成物。
【００１７】
（５）  前記Ｒ１１、Ｒ１２及びＲ１３の少なくとも２つが互いに結合して多環を形成する、（１）乃至（４）の何れか１項に記載の組成物。
【００１８】
（６）  前記−Ｍ１１−Ｑ１１で表される基が、アルキル基、シクロアルキル基で置換されたアルキル基、シクロアルキル基、アラルキル基、又はアリールオキシアルキル基である、（１）乃至（５）の何れか１項に記載の組成物。
【００１９】
（７）  化合物（Ｐ）が、下記一般式（５）で表される繰り返し単位を含んでいる（２）乃至（６）のいずれか１項に記載の組成物。
【化３】
0005589019.tif 000004
【００２０】
式中、
Ｒ５１は水素原子又はメチル基を表す。  
Ａｒ５１はアリーレン基を表す。
【００２１】
（８）  化合物（Ｐ）が、下記一般式（３）により表される非分解性の繰り返し単位を更に含んでいる、（２）乃至（７）の何れか１項に記載の組成物。
【化４】
0005589019.tif 000005
【００２２】
式中、
Ｒ３１は、水素原子又はメチル基を表す。  
Ａｒ３１は、アリーレン基を表す。  
Ｌ３１は、単結合又は２価の連結基を表す。  
Ｑ３１は、シクロアルキル基、又はアリール基を表す。
【００２３】
（９）  化合物（Ｐ）が、下記一般式（４）により表される繰り返し単位を更に含んでいる、（２）乃至（８）の何れか１項に記載の組成物。
【化５】
0005589019.tif 000006
【００２４】
式中、
Ｒ４１は、水素原子又はメチル基を表す。  
Ａｒ４１は、アリーレン基を表す。  
Ｌ４１は、単結合又は２価の連結基を表す。  
Ｓは、活性光線又は放射線の照射により分解して側鎖に酸を発生させる構造部位を表す。
【００２５】
（１０）  電子線、Ｘ線又はＥＵＶ光により露光される（１）乃至（９）の何れか１項に記載の組成物。  
（１１）  （１）乃至（１０）の何れか１項に記載の組成物を用いて形成された感活性光線性又は感放射線性膜。
【００２６】
（１２）  （１１）に記載の感活性光線性又は感放射線性膜が形成されたマスクブランクス。  
（１３）  （１２）に記載のマスクブランクスを、露光し、現像することにより得られる半導体製造用マスク。
【００２７】
（１４）  （１１）に記載の膜を露光することと、
前記露光された膜を現像することと
を含んだパターン形成方法。
【００２８】
（１５）  （１２）に記載のマスクブランクスを露光することと、
前記露光されたマスクブランクスを現像することと
を含んだパターン形成方法。
【００２９】
（１６）  前記露光は、電子線、Ｘ線又はＥＵＶ光により行われる、（１４）又は（１５）に記載の方法。
【００３０】
（１７）  下記一般式（２）で表される繰り返し単位を含む高分子化合物。
【化６】
0005589019.tif 000007
【００３１】
式中、
Ｒ２１は水素原子又はメチル基を表す。  
Ａｒ２１はアリーレン基を表す。  
Ｒ１１、Ｒ１２及びＲ１３はそれぞれ独立に、−(ＣＲ１１Ｒ１２Ｒ１３)中のＣと結合する原子が炭素原子である有機基を表す。ここで、Ｒ１１、Ｒ１２及びＲ１３により表される有機基に含まれる炭素原子数の合計は４以上である。Ｒ１１、Ｒ１２及びＲ１３の少なくとも２つは、互いに結合して、環を形成してもよい。  
Ｍ１１は単結合又は２価の連結基を表す。  
Ｑ１１はアルキル基、シクロアルキル基又はアリール基を表す。
【００３２】
（１８）  下記一般式(５)で表される繰り返し単位を含む高分子化合物と、下記一般式（Ａ）で表される化合物とを反応させることを含む、（１７）に記載の高分子化合物の製造方法。
【化７】
0005589019.tif 000008
【００３３】
一般式（５）中、
Ｒ５１は水素原子又はメチル基を表す。  
Ａｒ５１はアリーレン基を表す。  
一般式（Ａ）中、
ＸＡは塩素原子、臭素原子又はヨウ素原子を表す。
【００３４】
（１９）  下記一般式(Ｂ)で表される化合物を重合させることを含む、（１７）に記載の高分子化合物の製造方法。
【化８】
0005589019.tif 000009
【００３５】
式中、
Ｒ２１は水素原子又はメチル基を表す。  
Ａｒ２１はアリーレン基を表す。  
Ｒ１１、Ｒ１２及びＲ１３はそれぞれ独立に、−(ＣＲ１１Ｒ１２Ｒ１３)中のＣと結合する原子が炭素原子である有機基を表す。ここで、Ｒ１１、Ｒ１２及びＲ１３により表される有機基に含まれる炭素原子数の合計は４以上である。Ｒ１１、Ｒ１２及びＲ１３の少なくとも２つは、互いに結合して、環を形成してもよい。  
Ｍ１１は単結合又は２価の連結基を表す。  
Ｑ１１はアルキル基、シクロアルキル基又はアリール基を表す。
【発明の効果】
【００３６】
本発明により、高解像性で良好な形状の孤立ラインパターンを形成することができ、更に、ラインアンドスペースパターンの解像性、ドライエッチング耐性、ラフネス特性等のレジスト性能に優れる感活性光線性又は感放射線性樹脂組成物、これを用いた感活性光線性又は感放射線性膜及びパターン形成方法を提供することが可能となった。
【図面の簡単な説明】
【００３７】
【図１】実施例で合成した化合物（Ｐ−１）の１Ｈ−ＮＭＲチャートを示す図。
【図２】実施例で合成した化合物（Ｐ−４）の１Ｈ−ＮＭＲチャートを示す図。
【図３】実施例で合成した化合物（Ｐ−１３）の１Ｈ−ＮＭＲチャートを示す図。
【図４】実施例で合成した化合物（Ｐ−１６）の１Ｈ−ＮＭＲチャートを示す図。
【図５】実施例で合成した化合物（Ｐ−３３）の１Ｈ−ＮＭＲチャートを示す図。
【図６】実施例で合成した化合物（Ｐ−３６）の１Ｈ−ＮＭＲチャートを示す図。
【発明を実施するための形態】
【００３８】
以下、本発明を実施するための形態について詳細に説明する。  
なお、本明細書に於ける基（原子団）の表記において、置換又は無置換を記していない表記は、置換基を有していないものと共に置換基を有するものをも包含するものである。例えば、「アルキル基」とは、置換基を有さないアルキル基（無置換アルキル基）のみならず、置換基を有するアルキル基（置換アルキル基）をも包含するものである。
【００３９】
本発明において「活性光線」又は「放射線」とは、例えば、水銀灯の輝線スペクトル、エキシマレーザーに代表される遠紫外線、極紫外線（ＥＵＶ光）、Ｘ線、電子線等を意味する。また、本発明において「光」とは、活性光線又は放射線を意味する。本明細書中における「露光」とは、特に断らない限り、水銀灯、エキシマレーザーに代表される遠紫外線、Ｘ線、ＥＵＶ光等による露光のみならず、電子線及びイオンビーム等の粒子線による描画も露光に含める。
【００４０】
本発明に係る感活性光線性又は感放射線性樹脂組成物は、例えばポジ型の組成物であり、典型的にはポジ型のレジスト組成物である。以下、この組成物の構成を説明する。
【００４１】
〔１〕化合物（Ｐ）
本発明に係る組成物は、少なくとも１つのフェノール性水酸基と、フェノール性水酸基の水素原子が下記一般式（１）で表される基（以下において、「酸不安定基」ともいう。）によって置換されている基を少なくとも１つ含む化合物（Ｐ）を含有する。ここで、「酸不安定基」とは、酸の作用により、化学結合の切断を伴って脱離する基をいう。また、「フェノール性水酸基」とは、芳香族環に直接結合した水酸基をいう。
【化９】
0005589019.tif 000010
【００４２】
一般式（１）において、Ｒ１１、Ｒ１２及びＲ１３はそれぞれ独立に、−(ＣＲ１１Ｒ１２Ｒ１３)中のＣと結合する原子が炭素原子である有機基を表す。ここで、Ｒ１１、Ｒ１２及びＲ１３により表される有機基に含まれる炭素原子数の合計は４以上である。Ｒ１１、Ｒ１２及びＲ１３の少なくとも２つは、互いに結合して、環を形成してもよい。  
Ｍ１１は単結合又は２価の連結基を表す。  
Ｑ１１はアルキル基、シクロアルキル基、又はアリール基を表す。
【００４３】
一般式（１）について詳細に説明する。  
上記の通り、Ｒ１１、Ｒ１２及びＲ１３はそれぞれ独立に有機基を表す。  
ここで有機基とは、少なくとも１つの炭素原子を含む基であり、含まれる炭素原子の一つが−(ＣＲ１１Ｒ１２Ｒ１３)基中のＣと結合している。
【００４４】
また、Ｒ１１、Ｒ１２及びＲ１３により表される有機基に含まれる炭素原子数の合計は４以上であり、好ましくは６以上２０以下であり、６以上１０以下が特に好ましい。
【００４５】
Ｒ１１、Ｒ１２及びＲ１３により表される有機基としては、炭素−水素結合部分を含む有機基が好ましく、２以上の炭素原子を含む場合は、炭素−炭素結合が単結合のみからなる飽和有機基であってもよいし、炭素−炭素結合が二重結合或いは三重結合からなる部分を含む不飽和有機基であってもよい。また、酸素原子、窒素原子、硫黄原子等のヘテロ原子を含んでいてもよい。
【００４６】
Ｒ１１、Ｒ１２及びＲ１３としては、例えば、アルキル基、シクロアルキル基、アリール基、アラルキル基、又は炭素原子で連結する複素環基を挙げることができる。炭素原子で連結する複素環基は芳香族であっても非芳香族であってもよい。
【００４７】
一態様において、アルキル基の炭素数は、好ましくは２０以下であり、更に好ましくは８以下である。このアルキル基としては、例えば、メチル基、エチル基、プロピル基、イソプロピル基、ｎ−ブチル基、ｓｅｃ−ブチル基、ｔ−ブチル基、ヘキシル基、２−エチルヘキシル基、オクチル基及びドデシル基が挙げられる。中でも、メチル基、エチル基、プロピル基、イソプロピル基及びｔ−ブチル基が特に好ましい。
【００４８】
シクロアルキル基は、単環型であってもよく、多環型であってもよい。このシクロアルキル基の炭素数は、好ましくは３〜１０である。このシクロアルキル基としては、例えば、シクロプロピル基、シクロブチル基、シクロペンチル基、シクロヘキシル基、シクロヘプチル基、シクロオクチル基、１−アダマンチル基、２−アダマンチル基、１−ノルボルニル基、２−ノルボルニル基が挙げられる。中でも、シクロペンチル基、シクロヘキシル基が好ましい。
【００４９】
アリール基は、複数の芳香環が単結合を介して互いに連結された構造（例えば、ビフェニル基、ターフェニル基）も含む。アリール基の炭素数は、好ましくは４〜２０であり、更に好ましくは６〜１４である。このアリール基としては、例えば、フェニル基、ナフチル基、アントラニル基、ビフェニル基、ターフェニル基等が挙げられる。中でも、フェニル基、ナフチル基、ビフェニル基が特に好ましい。
【００５０】
アラルキル基の炭素数は、好ましくは６〜２０であり、更に好ましくは７〜１２である。このアラルキル基としては、例えば、ベンジル基、フェネチル基、ナフチルメチル基、ナフチルエチル基が挙げられる。
【００５１】
アルキル基、シクロアルキル基、アリール基及びアラルキル基は、置換基を更に有していてもよい。  
アルキル基が更に有し得る置換基としては、例えば、シクロアルキル基、アリール基、アミノ基、アミド基、ウレイド基、ウレタン基、ヒドロキシ基、カルボキシ基、ハロゲン原子、アルコキシ基、アラルキルオキシ基、チオエーテル基、アシル基、アシロキシ基、アルコキシカルボニル基、シアノ基及びニトロ基が挙げられる。
【００５２】
シクロアルキル基が更に有し得る置換基としては、アルキル基、及び、アルキル基が更に有し得る置換基の具体例として前述した各基が挙げられる。
【００５３】
なお、アルキル基、シクロアルキル基が更に有し得る置換基の炭素数は、好ましくは８以下とする。
【００５４】
アリール基及びアラルキル基が更に有し得る置換基としては、例えば、ニトロ基、フッ素原子等のハロゲン原子、カルボキシル基、水酸基、アミノ基、シアノ基、アルキル基（好ましくは炭素数１〜１５）、アルコキシ基（好ましくは炭素数１〜１５）、シクロアルキル基（好ましくは炭素数３〜１５）、アリール基（好ましくは炭素数６〜１４）、アルコキシカルボニル基（好ましくは炭素数２〜７）、アシル基（好ましくは炭素数２〜１２）、及びアルコキシカルボニルオキシ基（好ましくは炭素数２〜７）が挙げられる。
【００５５】
炭素原子で連結する複素環基において、「炭素原子で連結する」とは、−(ＣＲ１１Ｒ１２Ｒ１３)中のＣと結合する原子が炭素原子であることを意味する。該複素環は芳香族環でも非芳香族環でもよく、炭素数は好ましくは２〜２０であり、より好ましくは４〜１４である。この炭素原子で連結する複素環基としては、ピロリル基、ピリジル基、ピリミジル基、フラニル基、チエニル基、テトラヒドロフラニル基、テトラヒドロピラニル基、テトラヒドロチエニル基、ピロリジニル基、モルホリニル基などが挙げられる。
【００５６】
Ｒ１１、Ｒ１２及びＲ１３の少なくとも２つは、互いに結合して、環を形成してもよい。ここで、Ｒ１１、Ｒ１２及びＲ１３のうち２つが互いに結合して環を形成する場合、形成される環としては、例えばシクロペンタン環、シクロヘキサン環、アダマンタン環、ノルボルネン環、ノルボルナン環が挙げられる。これらは置換基を有しても良く、有し得る置換基としては、アルキル基、及び、アルキル基が更に有し得る置換基の具体例として前述した各基が挙げられる。Ｒ１１、Ｒ１２及びＲ１３の全てが互いに結合して環を形成する場合、形成される環としては、例えばアダマンタン環、ノルボルナン環、ノルボルネン環、ビシクロ[2,2,2]オクタン環、ビシクロ[3,1,1]ヘプタン環が挙げられる。中でもアダマンタン環が特に好ましい。これらは置換基を有しても良く、有し得る置換基としては、アルキル基、及び、アルキル基が更に有し得る置換基の具体例として前述した各基が挙げられる。
【００５７】
耐ドライエッチング性及び化合物(Ｐ)のガラス転移温度向上に鑑みると、Ｒ１１、Ｒ１２及びＲ１３の少なくとも１つが環状構造を有することが好ましく、Ｒ１１、Ｒ１２及びＲ１３の少なくとも２つが、互いに結合して、環を形成することがより好ましく、Ｒ１１、Ｒ１２及びＲ１３の全てが互いに結合して環を形成することが特に好ましい。
【００５８】
以下に、−(ＣＲ１１Ｒ１２Ｒ１３)で表される基の具体例を示すが、本発明はこれに限定されるものではない。
【化１０】
0005589019.tif 000011
【００５９】
Ｍ１１としての２価の連結基は、例えば、アルキレン基（好ましくは炭素数１〜８のアルキレン基、例えば、メチレン基、エチレン基、プロピレン基、ブチレン基、ヘキシレン基又はオクチレン基）、シクロアルキレン基（好ましくは炭素数３〜１５のシクロアルキレン基、例えば、シクロペンチレン基又はシクロヘキシレン基）、−Ｓ−、−Ｏ−、−ＣＯ−、−ＣＳ−、−ＳＯ２−、−Ｎ（Ｒ０）−、又はこれらの２種以上の組み合わせであり、総炭素数が２０以下のものが好ましい。ここで、Ｒ０は、水素原子又はアルキル基（例えば炭素数１〜８のアルキル基であって、具体的には、メチル基、エチル基、プロピル基、ｎ−ブチル基、ｓｅｃ−ブチル基、ヘキシル基及びオクチル基等）である。
【００６０】
Ｍ１１は、単結合、アルキレン基、又はアルキレン基と−Ｏ−、−ＣＯ−、−ＣＳ−及び−Ｎ（Ｒ０）−の少なくとも一つとの組み合わせからなる２価の連結基が好ましく、単結合、アルキレン基、又はアルキレン基と−Ｏ−との組み合わせからなる２価の連結基がより好ましい。ここで、Ｒ０は上述のＲ０と同義である。
【００６１】
Ｍ１１は置換基を更に有していてもよく、Ｍ１１が更に有し得る置換基は、上述したＲ１１のアルキル基が有し得る置換基と同様である。
【００６２】
Ｑ１１としてのアルキル基は、例えば、上述したＲ１１としてのアルキル基と同様である。  
Ｑ１１としてのシクロアルキル基は、単環型であってもよく、多環型であってもよい。このシクロアルキル基の炭素数は、好ましくは３〜１０とする。このシクロアルキル基としては、例えば、シクロプロピル基、シクロブチル基、シクロペンチル基、シクロヘキシル基、シクロヘプチル基、シクロオクチル基、１−アダマンチル基、２−アダマンチル基、１−ノルボルニル基、２−ノルボルニル基、ボルニル基、イソボルニル基、４−テトラシクロ[６．２．１．１３,６．０２,７]ドデシル基、８−トリシクロ[５．２．１．０２,６]デシル基、２−ビシクロ[２．２．１]ヘプチル基が挙げられる。中でも、シクロペンチル基、シクロヘキシル基、２−アダマンチル基、８−トリシクロ[５．２．１．０２,６]デシル基、２−ビシクロ[２．２．１]ヘプチル基が好ましい。
【００６３】
Ｑ１１としてのアリール基は、例えば、上述したＲ１１としてのアリール基が挙げられる。その炭素数は、好ましくは、３〜１８である。
【００６４】
Ｑ１１としてのシクロアルキル基及びアリール基は、置換基を有していてもよく、例えば、アルキル基、シクロアルキル基、シアノ基、ハロゲン原子、水酸基、アルコキシ基、カルボキシル基、アルコキシカルボニル基が挙げられる。
【００６５】
（−Ｍ１１−Ｑ１１）として特に好ましくは、アルキル基、シクロアルキル基で置換されたアルキル基、シクロアルキル基、アラルキル基、アリールオキシアルキル基等が挙げられる。具体的には、例えば、メチル基、エチル基、イソプロピル基、シクロペンチル基、シクロヘキシル基、シクロヘキシルエチル基、２−アダマンチル基、８−トリシクロ[５．２．１．０２,６]デシル基、２−ビシクロ[２．２．１]ヘプチル基、ベンジル基、２−フェネチル基、２−フェノキシエチル基等である。  
以下に、−(Ｍ１１−Ｑ１１)で表される基の具体例を示すが、本発明はこれに限定されるものではない。
【化１１】
0005589019.tif 000012
【００６６】
一般式(１)で表される酸不安定基の具体例としては、例えば、−(ＣＲ１１Ｒ１２Ｒ１３)で表される基の上記具体例と、−(Ｍ１１−Ｑ１１)で表される基の上記具体例とを組み合わせた基が挙げられるが、これらに限定されるものではない。  
以下に、一般式（１）で表される酸不安定基の好ましい例を示す。
【化１２】
0005589019.tif 000013
【００６７】
一般式(１)で表される酸不安定基は、例えばＲ１１、Ｒ１２、Ｒ１３の全てが水素原子で置換された酸不安定基と比較すると、酸の作用により分解する過程で生成するカルボカチオン中間体がＣ−Ｈσ結合による超共役効果で安定化されない為、酸分解反応の活性化エネルギーがより高いものと推定される。
【化１３】
0005589019.tif 000014
【００６８】
活性化エネルギーが高くなることで、室温付近での酸不安定基の分解反応が抑制され、レジスト膜中での発生酸の中和反応と酸不安定基の分解反応との競合が解消され、解像性・ラフネス特性が向上する。
【００６９】
本発明の化合物(Ｐ)における、一般式(１)で表される酸不安定基による置換量は、全フェノール性水酸基に対して１〜６０モル％の範囲が好ましく、２〜４０モル％の範囲がより好ましく、２〜３０モル％の範囲が特に好ましい。
【００７０】
化合物（Ｐ）は、一態様において、フェノール性水酸基を含む繰り返し単位と、フェノール性水酸基の水素原子が一般式（１）で表される酸不安定基により置換されている基を含む繰り返し単位とを含有する高分子化合物であり得る。また、化合物（Ｐ）は、他の態様において、複数のフェノール性水酸基を有する母核化合物における、一部のフェノール性水酸基の水素原子が、一般式（１）で表される酸不安定基により置換されている低分子化合物であり得る。
【００７１】
まず、化合物（Ｐ）が高分子化合物である場合について説明する。  
上述したように、化合物（Ｐ）は、一態様において、フェノール性水酸基を含む繰り返し単位と、フェノール性水酸基の水素原子が一般式（１）で表される酸不安定基により置換されている基を含む繰り返し単位とを含有する高分子化合物であり得る。
【００７２】
フェノール性水酸基を含む繰り返し単位としては、例えば、下記一般式（５）又は（６）で表される繰り返し単位が挙げられ、一般式（５）で表される繰り返し単位がより好ましい。
【化１４】
0005589019.tif 000015
【００７３】
一般式（５）及び（６）において、Ｒ５１及びＲ６１はそれぞれ独立に水素原子又はメチル基を表し、Ａｒ５１及びＡｒ６１はそれぞれ独立にアリーレン基を表す。Ｌ６１は単結合又はアルキレン基を表す。
【００７４】
Ｒ５１は水素原子であることがより好ましく、Ｒ６１はメチル基であることがより好ましい。  
Ａｒ５１及びＡｒ６１により表されるアリーレン基は、置換基を有していてもよい。これらのアリーレン基は、炭素数６〜１８の、置換基を有していてもよいアリーレン基であることが好ましく、置換基を有していてもよいフェニレン基又はナフチレン基がより好ましく、置換基を有していてもよいフェニレン基が最も好ましい。またこれらが有していてもよい置換基としては、例えば、アルキル基、ハロゲン原子、水酸基、アルコキシ基、カルボキシル基、アルコキシカルボニル基が挙げられる。
【００７５】
Ｌ６１は上述したように単結合又はアルキレン基を表す。上記アルキレン基として、好ましくは炭素数１〜８、より好ましくは炭素数１〜４のアルキレン基であり、例えば、メチレン基、エチレン基、プロピレン基、ブチレン基、ヘキシレン基又はオクチレン基が挙げられ、メチレン基、エチレン基が特に好ましい。
【００７６】
一般式（５）で表される繰り返し単位の具体例を示すが、本発明はこれに限定されるものではない。
【化１５】
0005589019.tif 000016
【００７７】
一般式（６）で表される繰り返し単位の具体例を示すが、本発明はこれに限定されるものではない。
【化１６】
0005589019.tif 000017
【００７８】
フェノール性水酸基の水素原子が一般式（１）で表される酸不安定基で置換された基を有する繰り返し単位としては、例えば、下記一般式（２）又は一般式（７）で表される繰り返し単位が挙げられ、一般式（２）で表される繰り返し単位であることがより好ましい。
【化１７】
0005589019.tif 000018
【００７９】
一般式（２）及び（７）において、
Ｒ２１及びＲ７１は、それぞれ独立に、水素原子又はメチル基を表す。  
Ａｒ２１及びＡｒ７１は、それぞれ独立に、アリーレン基を表す。  
Ｌ７１は単結合又はアルキレン基を表す。
【００８０】
Ｒ１１、Ｒ１２及びＲ１３はそれぞれ独立に、−(ＣＲ１１Ｒ１２Ｒ１３)中のＣと結合する原子が炭素原子である有機基を表す。ここで、Ｒ１１、Ｒ１２及びＲ１３により表される有機基に含まれる炭素原子数の合計は４以上である。Ｒ１１、Ｒ１２及びＲ１３の少なくとも２つは、互いに結合して、環を形成してもよい。  
Ｍ１１は単結合又は２価の連結基を表す。  
Ｑ１１はアルキル基、シクロアルキル基、又はアリール環基を表す。  
Ｒ２１は水素原子であることがより好ましく、Ｒ７１はメチル基であることがより好ましい。  
Ａｒ２１及びＡｒ７１により表されるアリーレン基は置換基を有していてもよく、具体例としては、上記一般式（５）及び（６）におけるＡｒ５１及びＡｒ６１と同様の基が挙げられる。
【００８１】
Ｌ７１により表されるアルキレン基の具体例としては、上記一般式（６）におけるＬ５１及びＬ６１と同様の基が挙げられる。
【００８２】
Ｒ１１、Ｒ１２、Ｒ１３、Ｍ１１及びＱ１１は、先に述べた一般式（１）中の各基と同義である。
【００８３】
一般式（２）及び一般式（７）で表される繰り返し単位の具体例としては、例えば、先に説明した一般式（５）及び一般式（６）で表される繰り返し単位の具体例におけるフェノール性水酸基の水素原子が、先に説明した一般式（１）で表される酸分解性基の具体例で置換されたものが挙げられる。
【００８４】
本発明の化合物(Ｐ)は、下記一般式（３）により表される非分解性の繰り返し単位を更に含んでもよい。
【化１８】
0005589019.tif 000019
【００８５】
Ｒ３１は、水素原子又はメチル基を表す。  
Ａｒ３１は、アリーレン基を表す。  
Ｌ３１は、単結合又は２価の連結基を表す。  
Ｑ３１は、シクロアルキル基、又はアリール基を表す。
【００８６】
ここで、「非分解性」とは、露光により発生した酸やアルカリ現像液などの作用で、化学結合の切断を生じないことを意味する。
【００８７】
Ｒ３１は上述したように水素原子又はメチル基であり、水素原子がより好ましい。Ａｒ３１は上述したようにアリーレン基を表し、具体例及び好ましい範囲は、前記一般式(２)におけるＡｒ２１の具体例及び好ましい範囲と同様である。
【００８８】
Ｌ３１の２価の有機基としては、例えば、アルキレン基、アルケニレン基、−Ｏ−、−ＣＯ−、−ＮＲ３２−、−Ｓ−、−ＣＳ−及びこれらの組み合わせが挙げられる。ここで、Ｒ３２は水素原子、アルキル基、シクロアルキル基、アリール基、アラルキル基を表す。Ｌ３１の２価の有機基の総炭素数は１〜１５が好ましく、より好ましくは１〜１０である。
【００８９】
上記アルキレン基として、好ましくは炭素数１〜８、より好ましくは炭素数１〜４のアルキレン基であり、例えば、メチレン基、エチレン基、プロピレン基、ブチレン基、ヘキシレン基又はオクチレン基が挙げられる。
【００９０】
上記アルケニレン基は、好ましくは炭素数２〜８、より好ましくは炭素数２〜４のアルケニレン基である。
【００９１】
Ｒ３２で表されるアルキル基、シクロアルキル基、アリール基、アラルキル基の具体例及び好ましい範囲は、前記一般式（１）におけるＲ１１で表されるアルキル基、シクロアルキル基、アリール基、アラルキル基の具体例及び好ましい範囲と同様である。
【００９２】
Ｌ３１として好ましい基は、カルボニル基、メチレン基、＊−ＣＯ−ＮＲ３２−、＊−ＣＯ−（ＣＨ２）ｎ−Ｏ−、＊−ＣＯ−（ＣＨ２）ｎ−Ｏ−ＣＯ−、＊−（ＣＨ２）ｎ−ＣＯＯ−、＊−（ＣＨ２）ｎ−ＣＯＮＲ３２−、又は＊−ＣＯ−（ＣＨ２）ｎ−ＮＲ３２−であり、特に好ましくは、カルボニル基、メチレン基、＊−ＣＯ−ＮＲ３２−、＊−ＣＨ２−ＣＯＯ−、＊−ＣＯ−ＣＨ２−Ｏ−、＊−ＣＯ−ＣＨ２−Ｏ−ＣＯ−、＊−ＣＨ２−ＣＯＮＲ３２−、又は＊−ＣＯ−ＣＨ２−ＮＲ３２−であり、カルボニル基、メチレン基、＊−ＣＯ−ＮＲ３２−、＊−ＣＨ２−ＣＯＯ−が特に好ましい。ここで、前記ｎは、１〜１０の整数を表し、＊は主鎖側の連結部位、すなわち、式中のＯ原子との連結部位を表す。
【００９３】
Ｑ３１は上述したようにシクロアルキル基又はアリール基を表し、具体例及び好ましい範囲は、前記一般式(１)におけるＱ１１の具体例及び好ましい範囲と同様である。  
一般式（３）で表される繰り返し単位の具体例を示すが、本発明はこれに限定されるものではない。
【化１９】
0005589019.tif 000020
【００９４】
母核が高分子化合物の場合、本発明の化合物(Ｐ)における一般式（３）で表される繰り返し単位の含有量は、化合物（Ｐ）の全繰り返し単位に対して、１〜３０モル％の範囲が好ましく、２〜２０モル％の範囲がより好ましく、２〜１０モル％の範囲が特に好ましい。
【００９５】
本発明の化合物(Ｐ)は、下記一般式（４）により表される繰り返し単位を更に含んでも良い。
【化２０】
0005589019.tif 000021
【００９６】
Ｒ４１は、水素原子又はメチル基を表す。Ａｒ４１は、アリーレン基を表す。Ｌ４１は、単結合又は２価の連結基を表す。Ｓは、活性光線又は放射線の照射により分解して側鎖に酸を発生させる構造部位を表す。
【００９７】
Ｒ４１は上述したように水素原子又はメチル基であり、水素原子がより好ましい。Ａｒ４１は上述したようにアリーレン基を表し、具体例及び好ましい範囲は、前記一般式(２)におけるＡｒ２１の具体例及び好ましい範囲と同様である。
【００９８】
Ｌ４１は単結合又は２価の連結基を表す。Ｌ４１が２価の連結基の場合、例えば、アルキレン基、シクロアルキレン基、アリーレン基、−Ｏ−、−ＳＯ２−、−ＣＯ−、−Ｎ（Ｒ）−、−Ｓ−、−ＣＳ−及びこれらの２種以上の組み合わせが挙げられ、総炭素数が２０以下のものが好ましい。ここで、Ｒは、アリール基、アルキル基又はシクロアルキルを表す。
【００９９】
樹脂（Ｐ）が一般式（４）で表される繰り返し単位を含んでいる場合、例えば、解像度、ラフネス特性及びＥＬ（露光ラチチュード）の少なくとも１つが更に向上する。
【０１００】
Ｌ４１のアルキレン基としては、好ましくは、メチレン基、エチレン基、プロピレン基、ブチレン基、ヘキシレン基、オクチレン基、及びドデカニレン基等の炭素数１〜１２のものが挙げられる。  
Ｌ４１のシクロアルキレン基としては、好ましくは、シクロペンチレン基及びシクロヘキシレン基等の炭素数５〜８のものが挙げられる。
【０１０１】
Ｌ４１のアリーレンとしては、好ましくは、フェニレン基及びナフチレン基等の炭素数６〜１４のものが挙げられる。
【０１０２】
これらアルキレン基、シクロアルキレン基及びアリーレン基は、置換基を更に有していてもよい。この置換基としては、例えば、アルキル基、シクロアルキル基、アリール基、アミノ基、アミド基、ウレイド基、ウレタン基、ヒドロキシ基、カルボキシ基、ハロゲン原子、アルコキシ基、チオエーテル基、アシル基、アシロキシ基、アルコキシカルボニル基、シアノ基及びニトロ基が挙げられる。
【０１０３】
Ｓは活性光線又は放射線の照射により分解して側鎖に酸を発生させる構造部位を表す。Ｓは、活性光線又は放射線の照射により分解して樹脂の側鎖に酸アニオンを生じる構造部位であることが好ましく、より好ましくは光カチオン重合の光開始剤、光ラジカル重合の光開始剤、色素類の光消色剤、光変色剤、又はマイクロレジスト等に使用されている公知の光により酸を発生する化合物が有する構造部位が挙げられ、該構造部位はイオン性構造部位であることが更に好ましい。
【０１０４】
Ｓとしては、スルホニウム塩又はヨードニウム塩を含むイオン性構造部位がより好ましい。より具体的には、Ｓとして、下記一般式（ＰＺＩ）又は（ＰＺＩＩ）で表される基が好ましい。
【化２１】
0005589019.tif 000022
【０１０５】
上記一般式（ＰＺＩ）において、
Ｒ２０１〜Ｒ２０３は、各々独立に、有機基を表す。  
Ｒ２０１〜Ｒ２０３としての有機基の炭素数は、一般的に１〜３０、好ましくは１〜２０である。
【０１０６】
また、Ｒ２０１〜Ｒ２０３のうち２つが結合して環構造を形成してもよく、環内に酸素原子、硫黄原子、エステル結合、アミド結合、カルボニル基を含んでいてもよい。Ｒ２０１〜Ｒ２０３の内の２つが結合して形成する基としては、アルキレン基（例えば、ブチレン基、ペンチレン基）を挙げることができる。Ｒ２０１〜Ｒ２０３のうち２つが結合して環構造を形成したものを用いると、露光時の分解物で露光機を汚染することを抑えることが期待でき、好ましい。
【０１０７】
Ｚ−は、活性光線又は放射線の照射により分解して発生する酸アニオンを示し、非求核性アニオンが好ましい。非求核性アニオンとしては、例えば、スルホン酸アニオン、カルボン酸アニオン、スルホニルイミドアニオン、ビス（アルキルスルホニル）イミドアニオン、トリス（アルキルスルホニル）メチルアニオン等を挙げることができる。
【０１０８】
非求核性アニオンとは、求核反応を起こす能力が著しく低いアニオンであり、分子内求核反応による経時分解を抑制することができるアニオンである。これにより樹脂の経時安定性が向上し、組成物の経時安定性も向上する。
【０１０９】
Ｒ２０１〜Ｒ２０３の有機基としては、アリール基、アルキル基、シクロアルキル基、シクロアルケニル基、インドリル基などが挙げられる。ここで、シクロアルキル基及びシクロアルケニル基は、環を形成する炭素原子の少なくとも１つがカルボニル炭素であってもよい。
【０１１０】
Ｒ２０１〜Ｒ２０３のうち、少なくとも１つがアリール基であることが好ましく、三つ全てがアリール基であることがより好ましい。  
Ｒ２０１、Ｒ２０２及びＲ２０３におけるアリール基としてはフェニル基、ナフチル基が好ましく、更に好ましくはフェニル基である。
【０１１１】
Ｒ２０１、Ｒ２０２及びＲ２０３におけるアルキル基、シクロアルキル基、及び、シクロアルケニル基としては、好ましくは、炭素数１〜１０の直鎖又は分岐アルキル基（例えば、メチル基、エチル基、プロピル基、ブチル基、ペンチル基）、炭素数３〜１０のシクロアルキル基（例えば、シクロペンチル基、シクロヘキシル基、ノルボニル基）、炭素数３〜１０のシクロアルケニル基（例えば、ペンタジエニル基、シクロヘキセニル基）を挙げることができる。
【０１１２】
Ｒ２０１、Ｒ２０２及びＲ２０３としての、これらアリール基、アルキル基、シクロアルキル基、シクロアルケニル基、インドリル基などの有機基は更に置換基を有していてもよい。その置換基としては、ニトロ基、フッ素原子などのハロゲン原子、カルボキシル基、水酸基、アミノ基、シアノ基、アルキル基（好ましくは炭素数１〜１５）、アルコキシ基（好ましくは炭素数１〜１５）、シクロアルキル基（好ましくは炭素数３〜１５）、アリール基（好ましくは炭素数６〜１４）、アルコキシカルボニル基（好ましくは炭素数２〜７）、アシル基（好ましくは炭素数２〜１２）、アルコキシカルボニルオキシ基（好ましくは炭素数２〜７）、アリールチオ基（好ましくは炭素数６〜１４）、ヒドロキシアルキル基（好ましくは炭素数１〜１５）、アルキルカルボニル基（好ましくは炭素数２〜１５）、シクロアルキルカルボニル基（好ましくは炭素数４〜１５）、アリールカルボニル基（好ましくは炭素数７〜１４）、シクロアルケニルオキシ基（好ましくは炭素数３〜１５）、シクロアルケニルアルキル基（好ましくは炭素数４〜２０）等が挙げられるが、これらに限定されるものではない。
【０１１３】
Ｒ２０１、Ｒ２０２及びＲ２０３の各基が有していても良い置換基としてのシクロアルキル基及びシクロアルケニル基は、環を形成する炭素原子の少なくとも１つがカルボニル炭素であってもよい。
【０１１４】
Ｒ２０１、Ｒ２０２及びＲ２０３の各基が有していても良い置換基は、更に置換基を有していてもよく、このような更なる置換基の例としては、Ｒ２０１、Ｒ２０２及びＲ２０３の各基が有していても良い置換基の上記例と同じものを挙げることができるが、アルキル基、シクロアルキル基が好ましい。
【０１１５】
Ｒ２０１〜Ｒ２０３のうち、少なくとも１つがアリール基でない場合の好ましい構造としては、特開２００４−２３３６６１号公報の段落００４６，００４７、特開２００３−３５９４８号公報の段落００４０〜００４６、米国特許出願公開第２００３／０２２４２８８号明細書に式（Ｉ−１）〜（Ｉ−７０）として例示されている化合物、米国特許出願公開第２００３／００７７５４０号明細書に式（ＩＡ−１）〜（ＩＡ−５４）、式（ＩＢ−１）〜（ＩＢ−２４）として例示されている化合物等のカチオン構造を挙げることができる。
【０１１６】
前記一般式（ＰＺＩＩ）中、Ｒ２０４、Ｒ２０５は、各々独立に、アリール基、アルキル基又はシクロアルキル基を表す。これらアリール基、アルキル基、シクロアルキル基としては、前述の化合物（ＰＺＩ）におけるＲ２０１〜Ｒ２０３のアリール基、アルキル基、シクロアルキル基として説明したアリール基と同様である。
【０１１７】
Ｒ２０４、Ｒ２０５のアリール基は、酸素原子、窒素原子、硫黄原子等を有する複素環構造を有するアリール基であってもよい。複素環構造を有するアリール基としては、例えば、ピロール残基（ピロールから水素原子が１個失われることによって形成される基）、フラン残基（フランから水素原子が１個失われることによって形成される基）、チオフェン残基（チオフェンから水素原子が１個失われることによって形成される基）、インドール残基（インドールから水素原子が１個失われることによって形成される基）、ベンゾフラン残基（ベンゾフランから水素原子が１個失われることによって形成される基）、ベンゾチオフェン残基（ベンゾチオフェンから水素原子が１個失われることによって形成される基）等を挙げることができる。
【０１１８】
Ｒ２０４、Ｒ２０５のアリール基、アルキル基、シクロアルキル基は、置換基を有していてもよい。この置換基としても、前述の化合物（ＰＺＩ）におけるＲ２０１〜Ｒ２０３のアリール基、アルキル基、シクロアルキル基が有していてもよいものが挙げられる。
【０１１９】
Ｚ−は、活性光線又は放射線の照射により分解して発生する酸アニオンを示し、非求核性アニオンが好ましく、一般式（ＰＺＩ）に於けるＺ−と同様のものを挙げることができる。
【０１２０】
Ｓの好ましい具体例を以下に挙げるが、特にこれらに限定されない。なお、＊印はＬ４１への結合手を表す。
【化２２】
0005589019.tif 000023
【０１２１】
【化２３】
0005589019.tif 000024
【０１２２】
【化２４】
0005589019.tif 000025
【０１２３】
【化２５】
0005589019.tif 000026
【０１２４】
【化２６】
0005589019.tif 000027
【０１２５】
一般式（４）で表される繰り返し単位の(−Ｌ４１−Ｓ)に相当する部位は、より好ましくは下記一般式(６)で表される。
【化２７】
0005589019.tif 000028
【０１２６】
式中、Ｌ６１は２価の有機基、Ａｒ６１はアリーレン基を表す。  
Ｌ６１の２価の有機基としては、例えば、アルキレン基、シクロアルキレン基、−Ｏ−、−ＳＯ２−、−ＣＯ−、−Ｎ(Ｒ)−、−Ｓ−、−ＣＳ−及びこれらの組み合わせが挙げられる。ここで、Ｒは式（４）のＬ４１におけるＲと同義である。Ｌ６１の２価の有機基の総炭素数は１〜１５が好ましく、より好ましくは１〜１０である。
【０１２７】
Ｌ６１のアルキレン基及びシクロアルキレン基は、式(４)のＬ４１におけるアルキレン基及びシクロアルキレン基と同様であり、好ましい例も同様である。
【０１２８】
Ｌ６１として好ましい基は、カルボニル基、メチレン基、＊−ＣＯ−（ＣＨ２）ｎ−Ｏ−、＊−ＣＯ−（ＣＨ２）ｎ−Ｏ−ＣＯ−、＊−（ＣＨ２）ｎ−ＣＯＯ−、＊−（ＣＨ２）ｎ−ＣＯＮＲ−、又は＊−ＣＯ−（ＣＨ２）ｎ−ＮＲ−であり、特に好ましくは、カルボニル基、＊−ＣＨ２−ＣＯＯ−、＊−ＣＯ−ＣＨ２−Ｏ−、＊−ＣＯ−ＣＨ２−Ｏ−ＣＯ−、＊−ＣＨ２−ＣＯＮＲ−、又は＊−ＣＯ−ＣＨ２−ＮＲ−である。ここで、前記ｎは、１〜１０の整数を表す。ｎは、１〜６の整数が好ましく、１〜３の整数がより好ましく、１が最も好ましい。また、＊は主鎖側の連結部位、すなわち、式中のＯ原子との連結部位を表す。
【０１２９】
Ａｒ６１は、アリーレン基を表し、置換基を有していてもよい。Ａｒ６１が有していてもよい置換基としては、アルキル基（好ましくは炭素数１〜８、より好ましくは炭素数１〜４）、アルコキシ基（好ましくは炭素数１〜８、より好ましくは炭素数１〜４）、ハロゲン原子(好ましくはフッ素原子、塩素原子、臭素原子、ヨウ素原子、より好ましくはフッ素原子)が挙げられる。Ａｒ６１の芳香族環は、芳香族炭化水素環（例えば、ベンゼン環、ナフタレン環）であっても、芳香族複素環（例えば、キノリン環）であってもよく、好ましくは炭素数６〜１８、より好ましくは炭素数６〜１２である。
【０１３０】
Ａｒ６１は、無置換又はアルキル基若しくはフッ素原子が置換したアリーレン基であることが好ましく、フェニレン基又はナフチレン基であることが更に好ましい。
【０１３１】
一般式（４）で表される繰り返し単位に相当するモノマーの合成方法としては、特に限定されないが、例えばオニウム構造の場合、前記繰り返し単位に対応する重合性不飽和結合を有する酸アニオンと既知のオニウム塩のハライドを交換して合成する方法が挙げられる。
【０１３２】
より具体的には、前記繰り返し単位に対応する重合性不飽和結合を有する酸の金属イオン塩（例えば、ナトリウムイオン、カリウムイオン等）又はアンモニウム塩（アンモニウム、トリエチルアンモニウム塩等）と、ハロゲンイオン（塩化物イオン、臭化物イオン、ヨウ化物イオン等）を有するオニウム塩を、水又はメタノールの存在下で攪拌し、アニオン交換反応を行い、ジクロロメタン、クロロホルム、酢酸エチル、メチルイソブチルケトン、テトラヒドロキシフラン等の有機溶剤と水で分液及び洗浄操作をすることにより、目的とする一般式（４）で表される繰り返し単位に相当するモノマーを合成することができる。
【０１３３】
また、ジクロロメタン、クロロホルム、酢酸エチル、メチルイソブチルケトン、テトラヒドロキシフラン等の水との分離が可能な有機溶剤と水の存在下で攪拌してアニオン交換反応を行った後に、水で分液・洗浄操作をすることによって合成することもできる。
【０１３４】
一般式（４）で表される繰り返し単位はまた、高分子反応によって側鎖に酸アニオン部位を導入し、塩交換によりオニウム塩を導入することによっても合成することが出来る。
【０１３５】
以下に、一般式（４）で表される繰り返し単位の具体例を示すが、本発明がこれに限定されるものではない。
【化２８】
0005589019.tif 000029
【０１３６】
【化２９】
0005589019.tif 000030
【０１３７】
【化３０】
0005589019.tif 000031
【０１３８】
【化３１】
0005589019.tif 000032
【０１３９】
【化３２】
0005589019.tif 000033
【０１４０】
【化３３】
0005589019.tif 000034
【０１４１】
【化３４】
0005589019.tif 000035
【０１４２】
母核が高分子化合物の場合、本発明の化合物(Ｐ)における一般式（４）で表される繰り返し単位の含有量は、化合物（Ｐ）の全繰り返し単位に対して、１〜３０モル％の範囲が好ましく、２〜１５モル％の範囲がより好ましく、２〜１０モル％の範囲が特に好ましい。
【０１４３】
母核が高分子化合物の場合、本発明で用いられる化合物（Ｐ）は、その他の繰り返し単位として、下記のような繰り返し単位を更に有することも好ましい。
【０１４４】
例えば、更に、アルカリ現像液の作用で分解しアルカリ現像液中への溶解速度が増大する基を有する繰り返し単位があげられる。そのような基としては、ラクトン構造を有する基、フェニルエステル構造を有する基などがあげられ、アルカリ現像液の作用で分解しアルカリ現像液中への溶解速度が増大する基を有する繰り返し単位としては、下記一般式（ＡＩＩ）で表される繰り返し単位がより好ましい。
【化３５】
0005589019.tif 000036
【０１４５】
一般式（ＡＩＩ）中、Ｖはアルカリ現像液の作用で分解しアルカリ現像液中への溶解速度が増大する基を表し、Ｒｂ０は水素原子又はメチル基を表し、Ａｂは単結合又は２価の有機基を表す。
【０１４６】
アルカリ現像液の作用で分解する基であるＶはエステル結合を有する基であり、中でもラクトン構造を有する基がより好ましい。ラクトン構造を有する基としては、ラクトン構造を有していればいずれでも用いることができるが、好ましくは５〜７員環ラクトン構造であり、５〜７員環ラクトン構造にビシクロ構造、スピロ構造を形成する形で他の環構造が縮環しているものが好ましい。
【０１４７】
好ましいＡｂは、単結合、又は−ＡＺ−ＣＯ２−で表される２価の連結基である（ＡＺは、アルキレン基又は脂肪族環基である）。好ましいＡＺはメチレン基、エチレン基、シクロヘキシレン基、アダマンチレン基、ノルボルニレン基である。  
以下に、具体例を示す。式中、Ｒｘは、Ｈ又はＣＨ３を表す。
【化３６】
0005589019.tif 000037
【０１４８】
【化３７】
0005589019.tif 000038
【０１４９】
化合物（Ｐ）は、アルカリ現像液の作用で分解しアルカリ現像液中への溶解速度が増大する基を有する繰り返し単位を含有してもしなくてもよいが、含有する場合、該基を有する繰り返し単位の含有量は、化合物（Ｐ）中の全繰り返し単位に対し、１０〜６０モル％が好ましく、より好ましくは１５〜５０モル％、更に好ましくは１５〜４０モル％である。
【０１５０】
本発明の化合物（Ｐ）における上記以外の繰り返し単位を形成するための重合性モノマーの例としては、スチレン、アルキル置換スチレン、アルコキシ置換スチレン、Ｏ−アルキル化スチレン、Ｏ−アシル化スチレン、水素化ヒドロキシスチレン、無水マレイン酸、アクリル酸誘導体（アクリル酸、アクリル酸エステル等）、メタクリル酸誘導体（メタクリル酸、メタクリル酸エステル等）、Ｎ−置換マレイミド、アクリロニトリル、メタクリロニトリル、ビニルナフタレン、ビニルアントラセン、アセナフチレン、置換基を有しても良いインデン等を挙げることができる。置換スチレンとしては４−（１−ナフチルメトキシ）スチレン、４−ベンジルオキシスチレン、４−（４−クロロベンジルオキシ）スチレン、３−（１−ナフチルメトキシ）スチレン、３−ベンジルオキシスチレン、３−（４−クロロベンジルオキシ）スチレンなどが好ましい。
【０１５１】
化合物(Ｐ)は、これら繰り返し単位を含有してもしなくても良いが、含有する場合、これら繰り返し単位の化合物(Ｐ)中の含有量は、化合物（Ｐ）を構成する全繰り返し単位に対して、一般的に１〜２０モル％、好ましくは２〜１０モル％である。
【０１５２】
母核が高分子化合物の場合、本発明の化合物（Ｐ）は、例えば、（ｉ）各繰り返し単位の前駆体に相当する不飽和モノマーを用いてポリマーを重合した後に、合成したポリマーに低分子化合物を修飾し、所望の繰返し単位へ変換することによって合成することができる。また、（ｉｉ）各繰り返し単位に対応する不飽和モノマーを、ラジカル、カチオン又はアニオン重合させることにより合成することも可能である。（ｉ）及び（ｉｉ）の各々について、以下で詳細を述べる。
【０１５３】
［方法（ｉ）］
前記一般式（２）で表される繰り返し単位、又は前記一般式(７)で表される繰り返し単位を含む高分子化合物(Ｐ)は、下記反応(Ｗ)に示すように、前記一般式(５)で表される繰り返し単位、又は前記一般式(６)で表される繰り返し単位を前駆体に相当するユニットとして有する高分子化合物と、修飾剤である前記化合物(Ａ)とを反応させる工程を経て、合成することができる。
【化３８】
0005589019.tif 000039
【０１５４】
上記一般式(Ａ)において、ＸＡは塩素原子、臭素原子又はヨウ素原子を表し、臭素原子がより好ましく、塩素原子が特に好ましい。
【０１５５】
上記反応(Ｗ)は、塩基性化合物、及び反応溶媒の存在下で行うことが好ましい。
【０１５６】
好ましい塩基性化合物としては、下記一般式(Ｗ１)又は(Ｗ２)で表される化合物が挙げられる。
【化３９】
0005589019.tif 000040
【０１５７】
一般式（Ｗ１）中、ＲＷ１１、ＲＷ１２及びＲＷ１３は、それぞれ独立に、アルキル基、アリール基又はアラルキル基を表す。
【０１５８】
ＲＷ１１、ＲＷ１２及びＲＷ１３のアルキル基はヘテロ原子により置換されていてもよく、直鎖状アルキル基、分岐状アルキル基、環状アルキル基のいずれでもよく、炭素数１〜２０のアルキル基であることが好ましく、炭素数１〜６のアルキル基であることがより好ましい。ＲＷ１１、ＲＷ１２及びＲＷ１３のアルキル基の具体例としては、例えば、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、ｎ−ヘキシル基、シクロヘキシル基、ｎ−ヘプチル基、ｎ−オクチル基、ｎ−ドデシル基等が挙げられ、中でもメチル基、エチル基、ｎ−プロピル基、イソプロピル基が好ましい。
【０１５９】
ＲＷ１１、ＲＷ１２及びＲＷ１３のアリール基はヘテロ原子を有していてもよく、また、環上に置換基を更に有していてもよい。
【０１６０】
ＲＷ１１、ＲＷ１２及びＲＷ１３のアリール基は、炭素数４〜２０のアリール基であることが好ましく、炭素数６〜１０のアリール基であることがより好ましい。このアリール基の具体例としては、例えば、フェニル基、ナフチル基、アントラニル基、ピレニル基、ピリジル基、ピロリル基、インドリル基、が挙げられ、中でもフェニル基が好ましい。
【０１６１】
ＲＷ１１、ＲＷ１２及びＲＷ１３のアラルキル基は、ヘテロ原子を有していてもよく、また、環上に置換基を更に有していてもよい。
【０１６２】
ＲＷ１１、ＲＷ１２及びＲＷ１３のアラルキル基は、炭素数７〜２１のアラルキル基であること好ましく、炭素数７〜１５のアラルキル基であることがより好ましい。このアラルキル基としては、例えば、ベンジル基、フェネチル基、プロピルフェニル基、ナフチルメチル基、ナフチルエチル基、アントラニルメチル基が挙げられ、中でもベンジル基が好ましい。
【０１６３】
ＲＷ１１、ＲＷ１２及びＲＷ１３の内の２つが互いに連結して、環を形成してもよい。形成される環としては５員環、６員環、７員環が挙げられ、５員環又は６員環が好ましい。
【０１６４】
一般式（Ｗ１）で表される化合物としては、例えば、Ｎ，Ｎ−ジエチルメチルアミン、トリエチルアミン、Ｎ，Ｎ−ジメチルイソプロピルアミン、Ｎ，Ｎ−ジメチルエチルアミン、Ｎ，Ｎ−ジイソプロピルエチルアミン、１−メチルピロリジン、１−エチルピロリジン、トリプロピルアミン、トリイソブチルアミン、トリアミルアミン、トリヘキシルアミン、Ｎ，Ｎ−ジシクロヘキシルメチルアミン、トリオクチルアミン、ジデシルメチルアミン、トリス（２−エチルヘキシル）アミン、Ｎ，Ｎ−ジメチルヘキサデシルアミン、トリ−ｎ−デシルアミン、Ｎ，Ｎ−ジエチルシクロヘキシルアミン、Ｎ，Ｎ−ジメチル−ｎ−オクタデシルアミン、１−メチルピペリジン、１−エチルピペリジン、Ｎ−メチルモルホリン、Ｎ−エチルモルホリン、Ｎ−フェニルモルホリン、Ｎ−（４−ピリジル）モルホリン、Ｎ，Ｎ−ジメチルアニリン、Ｎ，Ｎ−ジメチル−ｐ−トルイジン、Ｎ，Ｎ−ジメチル−ｏ−トルイジン、Ｎ，Ｎ−ジメチル−ｍ−トルイジン、Ｎ，Ｎ−ジメチル−１−ナフチルアミン、Ｎ，Ｎ−ジメチル−２−ナフチルアミン、Ｎ，Ｎ−ジエチルアニリン、Ｎ，Ｎ−ジプロピルアニリン、４−ジメチルアミノピリジン、トリフェニルアミン、トリ−ｐ−トリルアミン、Ｎ−メチルジフェニルアミン、１，８−ジアザビシクロ［５．４．０］−７−ウンデセン、１，５−ジアザビシクロ［４．３．０］−５−ノネンが挙げられるが、本発明がこれらに限定されるものではない。
【０１６５】
一般式（Ｗ２）中、ｎｗ２１は０〜４の整数であり、０〜３の整数であることが好ましく、０〜２の整数であることがより好ましく、０又は１であることが更に好ましい。
【０１６６】
ＲＷ２１は一価の置換基である。一価の置換基としては、例えば、アルキル基、ハロゲン原子、アルコキシ基、ジアルキルアミノ基が挙げられる。
【０１６７】
ＲＷ２１のアルキル基の炭素数は好ましくは１〜５であり、更に好ましくは１〜３である。このアルキル基としては、例えば、メチル基、エチル基、プロピル基、イソプロピル基、ｎ−ブチル基、ｓｅｃ−ブチル基、ｔｅｒｔ−ブチル基、ｎ−ペンチル基が挙げられ、中でもメチル基、エチル基が好ましい。
【０１６８】
ＲＷ２１のハロゲン原子としては、フッ素原子、塩素原子、臭素原子及びヨウ素原子が挙げられ、中でも塩素原子、臭素原子が好ましい。
【０１６９】
ＲＷ２１のアルコキシ基の炭素数は好ましくは１〜５であり、更に好ましくは１〜３である。このアルコキシ基としては、例えば、メトキシ基、エトキシ基、プロポキシ基、イソプロポキシ基、ｎ−ブチロキシ基、ｓｅｃ−ブチロキシ基、ｔｅｒｔ−ブチロキシ基、ｎ−ペンチロキシ基が挙げられ、中でもメトキシ基、エトキシ基が好ましい。
【０１７０】
ＲＷ２１のジアルキルアミノ基におけるアルキル基の炭素数は好ましくは１〜３である。このジアルキルアミノ基としては、例えば、ジメチルアミノ基、ジエチルアミノ基、ジプロピルアミノ基が挙げられる。
【０１７１】
一般式（Ｗ２）で表される化合物としては、例えば、ピリジン、２−ピコリン、３−ピコリン、４−ピコリン、２，３−ルチジン、２，４−ルチジン、２，５−ルチジン、２，６−ルチジン、３，４−ルチジン、３，５−ルチジン、２−エチルピリジン、２，４，６−トリメチルピリジン、２−メトキシピリジン、３−メトキシピリジン、４−メトキシピリジン、２，６−ジメトキシピリジン、２−クロロ−６−メトキシピリジン、２−ブトキシピリジン、２−クロロピリジン、３−クロロピリジン、４−クロロピリジン、２，６−ジクロロピリジン、２−クロロ−４−メチルピリジン、２−ブロモピリジン、２−ジメチルアミノピリジン、４−ジメチルアミノピリジンが挙げられるが、本発明がこれらに限定されるものではない。
【０１７２】
前記塩基性化合物の使用量は、前記化合物(Ａ)に対して１．０〜２０．０等量であることが好ましく、２．０〜１５．０等量であることがより好ましく、２．０〜１０．０等量であることが特に好ましい。
【０１７３】
前記反応(Ｗ)を行う際に用い得る好適な溶媒としては、テトラヒドロフラン、１，２−ジメトキシエタン、１，４−ジオキサン等のエーテル系溶媒、ヘキサン、ヘプタン、ベンゼン、トルエン等の炭化水素系溶媒、ジクロロメタン、ジクロロエタン、クロロホルム等のハロゲン系溶媒、酢酸エチル、酢酸ブチル等のエステル系溶媒、アセトン、メチルエチルケトンなどのケトン系溶媒、Ｎ，Ｎ−ジメチルホルムアミド、Ｎ，Ｎ−ジメチルアセトアミド、Ｎ−メチルピロリドン、Ｎ−エチルピロリドン等のアミド系溶媒、アセトニトリル、プロピレングリコールモノメチルエーテルアセテート等が挙げられる。これらは単独で用いても良く、また複数の溶媒を混合して用いても良い。溶媒が水溶性であれば、反応時に塩の析出が抑制され、反応が均一に進行することから、水溶性液体を５０質量％以上含む溶媒であることが好ましく、水溶性液体を６５質量％以上含む溶媒であることがより好ましい。ここで、水溶性液体とは、１気圧で温度２０℃において同容量の純水と緩やかにかき混ぜた場合に、流動がおさまったあとも混合液が均一な外観を維持する液体を示す。
【０１７４】
反応溶媒の添加量としては、前記一般式(５)で表される繰り返し単位、又は前記一般式(６)で表される繰り返し単位を有する高分子化合物が２〜６０質量％となる添加量が好ましく、１０〜４０質量％となる添加量が更に好ましく、１５〜３０質量％が特に好ましい。
【０１７５】
前記反応(Ｗ)を行う温度としては、−２０℃〜１００℃の範囲が好ましく、−１０℃〜５０℃の範囲が更に好ましく、０℃〜３０℃の範囲が特に好ましい。
【０１７６】
［方法（ｉｉ）］
前記一般式（２）で表される繰り返し単位、又は前記一般式(７)で表される繰り返し単位を含む高分子化合物(Ｐ)は、下記一般式(Ｂ)で表される化合物、又は下記一般式(Ｃ)で表される化合物を重合させる工程を経て合成することができる。
【化４０】
0005589019.tif 000041
【０１７７】
一般式（Ｂ）中のＲ２１、Ａｒ２１、Ｒ１１、Ｒ１２、Ｒ１３、Ｍ１１及びＱ１１は、一般式（２）中の各基と同義である。  
一般式（Ｃ）中のＲ７１、Ｌ７１、Ａｒ７１、Ｒ１１、Ｒ１２、Ｒ１３、Ｍ１１及びＱ１１は、一般式（７）中の各基と同義である。
【０１７８】
例えばラジカル重合の場合、モノマー種および開始剤を溶剤に溶解させ、加熱することにより重合を行う一括重合法、加熱溶剤にモノマー種と開始剤の溶液を１〜１０時間かけて滴下して加える滴下重合法などが挙げられ、滴下重合法が好ましい。反応溶媒としては、例えばテトラヒドロフラン、１，４−ジオキサン、ジイソプロピルエーテルなどのエーテル類やメチルエチルケトン、メチルイソブチルケトンのようなケトン類、酢酸エチルのようなエステル溶媒、ジメチルホルムアミド、ジメチルアセトアミドなどのアミド溶剤、さらにはプロピレングリコールモノメチルエーテルアセテート、プロピレングリコールモノメチルエーテル、シクロヘキサノンのような溶媒が挙げられる。
【０１７９】
重合反応は窒素やアルゴンなど不活性ガス雰囲気下で行われることが好ましい。重合開始剤としては市販のラジカル開始剤（アゾ系開始剤、パーオキサイドなど）を用いて重合を開始させる。ラジカル開始剤としてはアゾ系開始剤が好ましく、エステル基、シアノ基、カルボキシル基を有するアゾ系開始剤が好ましい。好ましい開始剤としては、アゾビスイソブチロニトリル、アゾビスジメチルバレロニトリル、ジメチル２，２‘−アゾビス（２−メチルプロピオネート）などが挙げられる。所望により開始剤を追加、あるいは分割で添加し、反応終了後、溶剤に投入して粉体あるいは固形回収等の方法で所望のポリマーを回収する。反応の濃度は５〜５０質量％であり、好ましくは１０〜３０質量％である。反応温度は、通常１０℃〜１５０℃であり、好ましくは３０℃〜１２０℃、さらに好ましくは６０〜１００℃である。  
ラジカル重合の他にも、カチオン重合、アニオン重合によって合成することもできる。
【０１８０】
本発明に用いられる上記化合物（Ｐ）の重量平均分子量は、好ましくは１０００〜２０００００であり、更に好ましくは２０００〜５００００であり、更により好ましくは２０００〜１５０００である。上記化合物（Ｐ）の好ましい分散度（分子量分布）（Ｍｗ／Ｍｎ）は、１．０以上１．７以下であり、より好ましくは１．０以上１．３以下である。上記化合物（Ｐ）の重量平均分子量及び分散度は、ＧＰＣ測定によるポリスチレン換算値として定義される。
【０１８１】
以下に、化合物（Ｐ）が高分子化合物である場合の具体例を示すが、本発明はこれらに限定されるものではない。
【化４１】
0005589019.tif 000042
【０１８２】
【化４２】
0005589019.tif 000043
【０１８３】
【化４３】
0005589019.tif 000044
【０１８４】
【化４４】
0005589019.tif 000045
【０１８５】
【化４５】
0005589019.tif 000046
【０１８６】
【化４６】
0005589019.tif 000047
【０１８７】
次に、化合物（Ｐ）が低分子化合物である場合について説明する。  
上述したように、化合物（Ｐ）は、複数のフェノール性水酸基を有する単一の分子骨格から成る母核化合物における、一部のフェノール性水酸基の水素原子が、一般式（１）で表される酸不安定基により置換されている低分子化合物であり得る。ここで「低分子化合物」とは、例えば、重合性モノマーに由来する繰り返し単位が１０個未満である化合物を意味し、その分子量は、例えば、３０００以下であり、好ましくは３００〜２０００であり、より好ましくは５００〜１５００である。
【０１８８】
低分子化合物（Ｐ）は、一態様において、下記一般式（Ｔ−１）又は（Ｔ−ＩＩ）で表される構造を有する。
【化４７】
0005589019.tif 000048
【０１８９】
一般式（Ｔ−I）及び（Ｔ−ＩＩ）中、
Ｒ1、Ｒ2、Ｒ3及びＲ4は、各々独立に、水素原子、アルキル基又はシクロアルキル基を表す。複数のＲ1が結合して環を形成してもよい。複数のＲ2が結合して環を形成してもよい。複数のＲ3が結合して環を形成してもよい。複数のＲ4が結合して環を形成してもよい。また、複数あるＲ1、Ｒ2、Ｒ3及びＲ4は互いに同じであっても異なっていてもよい。  
Ｒ5及びＲ6は、各々独立に、水素原子又は有機基を表し、複数あるＲ5及びＲ6は互いに同じであっても異なっていても良い。また、複数あるＲ5及びＲ6のうち少なくとも１つは一般式（１）で表される基である。  
Ｗは単結合、アルキレン基、アリーレン基、およびこれらの任意の組み合わせからなる基を表す。
【０１９０】
ｘは正の整数を表す。  
ｙは０以上の整数を表し、Ｗが単結合の場合、ｙは０である。  
ｚは０以上の整数を表す。  
ｖは０以上の整数を表す。
【０１９１】
ｍ１、ｍ３、ｍ４及びｍ６は正の整数を表す。  
ｍ２、ｍ５及びｍ７は０以上の整数を表す。但し、ｍ１＋ｍ２＋ｚ＝５、ｍ３＋ｖ＝３、ｍ４＋ｍ５＝５、ｍ２＋ｍ５≧２を満たす。また、ｍ６＋ｍ７＝４である。  
なお、一般式（Ｔ−Ｉ）で表される化合物（Ｐ）は、前記一般式(Ｔ−III)〜（Ｔ−V）のいずれかで表される化合物であることが好ましい。
【０１９２】
化合物（Ｐ）は、多価フェノール化合物等の母核となる化合物（母核化合物）のフェノール性水酸基と保護反応剤とを反応させ、該母核化合物のフェノール性水酸基を一般式（１）で表される基で保護することにより合成できる。ここでの保護反応剤とは、保護基を導入する反応を行う際に使用する化合物を指す。尚、母核化合物中に含まれるフェノール性水酸基の総数に対する酸分解性基で保護されたフェノール性水酸基の割合を保護率と呼ぶ。  
以下に、一般式（Ｔ−Ｉ）で表される化合物（Ｐ）の母核化合物の具体例を示すが、本発明はこれらに限定されない。
【化４８】
0005589019.tif 000049
【０１９３】
【化４９】
0005589019.tif 000050
【０１９４】
【化５０】
0005589019.tif 000051
【０１９５】
【化５１】
0005589019.tif 000052
【０１９６】
【化５２】
0005589019.tif 000053
【０１９７】
【化５３】
0005589019.tif 000054
【０１９８】
【化５４】
0005589019.tif 000055
【０１９９】
【化５５】
0005589019.tif 000056
【０２００】
次に、一般式（Ｔ−ＩＩ）で表される化合物（Ｐ）の母核化合物の具体例を示すが、本発明はこれらに限定されない。
【化５６】
0005589019.tif 000057
【０２０１】
＜その他の成分＞
本発明に係る組成物は、塩基性化合物、酸分解性樹脂、光酸発生剤、有機溶剤、界面活性剤、酸分解性溶解阻止化合物、染料、可塑剤、光増感剤、現像液に対する溶解を促進させる化合物、及びプロトンアクセプター性官能基を有する化合物等を更に含んでいてもよい。
【０２０２】
〔２〕塩基性化合物
本発明に係る組成物は、塩基性化合物を更に含んでいてもよい。塩基性化合物を更に含有させると、露光から加熱までの経時による性能変化を更に低減することが可能となる。また、こうすると、露光によって発生した酸の膜中拡散性を制御することが可能となる。
【０２０３】
この塩基性化合物は、含窒素有機化合物であることが好ましい。使用可能な化合物は特に限定されないが、例えば、以下の（１）〜（４）に分類される化合物を用いることができる。
【０２０４】
（１）下記一般式（ＢＳ−１）により表される化合物
【化５７】
0005589019.tif 000058
【０２０５】
一般式（ＢＳ−１）中、
Ｒは、各々独立に、水素原子又は有機基を表す。但し、３つのＲのうち少なくとも１つは有機基である。この有機基は、直鎖若しくは分岐鎖のアルキル基、単環若しくは多環のシクロアルキル基、アリール基又はアラルキル基である。
【０２０６】
Ｒとしてのアルキル基の炭素数は、特に限定されないが、通常１〜２０であり、好ましくは１〜１２である。
【０２０７】
Ｒとしてのシクロアルキル基の炭素数は、特に限定されないが、通常３〜２０であり、好ましくは５〜１５である。
【０２０８】
Ｒとしてのアリール基の炭素数は、特に限定されないが、通常６〜２０であり、好ましくは６〜１０である。具体的には、フェニル基及びナフチル基等が挙げられる。
【０２０９】
Ｒとしてのアラルキル基の炭素数は、特に限定されないが、通常７〜２０であり、好ましくは７〜１１である。具体的には、ベンジル基等が挙げられる。
【０２１０】
Ｒとしてのアルキル基、シクロアルキル基、アリール基及びアラルキル基は、水素原子が置換基により置換されていてもよい。この置換基としては、例えば、アルキル基、シクロアルキル基、アリール基、アラルキル基、ヒドロキシ基、カルボキシル基、アルコキシ基、アリールオキシ基、アルキルカルボニルオキシ基及びアルキルオキシカルボニル基等が挙げられる。
【０２１１】
なお、一般式（ＢＳ−１）により表される化合物では、Ｒのうち少なくとも２つが有機基であることが好ましい。
【０２１２】
一般式（ＢＳ−１）により表される化合物の具体例としては、トリ−ｎ−ブチルアミン、トリ−ｎ−ペンチルアミン、トリ−ｎ−オクチルアミン、トリ−ｎ−デシルアミン、トリイソデシルアミン、ジシクロヘキシルメチルアミン、テトラデシルアミン、ペンタデシルアミン、ヘキサデシルアミン、オクタデシルアミン、ジデシルアミン、メチルオクタデシルアミン、ジメチルウンデシルアミン、Ｎ，Ｎ−ジメチルドデシルアミン、メチルジオクタデシルアミン、Ｎ，Ｎ−ジブチルアニリン、Ｎ，Ｎ−ジヘキシルアニリン、２，６−ジイソプロピルアニリン、及び２，４，６−トリ（ｔ−ブチル）アニリンが挙げられる。
【０２１３】
また、一般式（ＢＳ−１）により表される好ましい塩基性化合物として、少なくとも１つのＲがヒドロキシ基で置換されたアルキル基であるものが挙げられる。具体的には、例えば、トリエタノールアミン及びＮ，Ｎ−ジヒドロキシエチルアニリンが挙げられる。
【０２１４】
なお、Ｒとしてのアルキル基は、アルキル鎖中に酸素原子を有していてもよい。即ち、オキシアルキレン鎖が形成されていてもよい。オキシアルキレン鎖としては、−CH2CH2O
−が好ましい。具体的には、例えば、トリス（メトキシエトキシエチル）アミン、及び、ＵＳ６０４０１１２号明細書のカラム３の６０行目以降に例示されている化合物が挙げられる。
【０２１５】
（２）含窒素複素環構造を有する化合物
この含窒素複素環は、芳香族性を有していてもよく、芳香族性を有していなくてもよい。また、窒素原子を複数有していてもよい。更に、窒素以外のヘテロ原子を含有していてもよい。具体的には、例えば、イミダゾール構造を有する化合物（２−フェニルベンゾイミダゾール、２，４，５−トリフェニルイミダゾールなど）、ピペリジン構造を有する化合物〔Ｎ−ヒドロキシエチルピペリジン及びビス（１，２，２，６，６−ペンタメチル−４−ピペリジル）セバケートなど〕、ピリジン構造を有する化合物（４−ジメチルアミノピリジンなど）、並びにアンチピリン構造を有する化合物（アンチピリン及びヒドロキシアンチピリンなど）が挙げられる。
【０２１６】
また、環構造を２つ以上有する化合物も好適に用いられる。具体的には、例えば、１，５−ジアザビシクロ［４．３．０］ノナ−５−エン及び１，８−ジアザビシクロ〔５．４．０〕−ウンデカ−７−エンが挙げられる。
【０２１７】
（３）フェノキシ基を有するアミン化合物
フェノキシ基を有するアミン化合物とは、アミン化合物が含んでいるアルキル基のＮ原子と反対側の末端にフェノキシ基を備えた化合物である。フェノキシ基は、例えば、アルキル基、アルコキシ基、ハロゲン原子、シアノ基、ニトロ基、カルボキシル基、カルボン酸エステル基、スルホン酸エステル基、アリール基、アラルキル基、アシロキシ基及びアリールオキシ基等の置換基を有していてもよい。
【０２１８】
この化合物は、より好ましくは、フェノキシ基と窒素原子との間に、少なくとも１つのオキシアルキレン鎖を有している。１分子中のオキシアルキレン鎖の数は、好ましくは３〜９個、更に好ましくは４〜６個である。オキシアルキレン鎖の中でも−CH2CH2O−が特
に好ましい。
【０２１９】
具体例としては、２−［２−｛２―（２，２―ジメトキシ−フェノキシエトキシ）エチル｝−ビス−（２−メトキシエチル）］−アミン、及び、ＵＳ２００７／０２２４５３９Ａ１号明細書の段落［００６６］に例示されている化合物（Ｃ１−１）〜（Ｃ３−３）が挙げられる。
【０２２０】
（４）アンモニウム塩
アンモニウム塩も適宜用いることができる。このアンモニウム塩は、好ましくは、ヒドロキシド又はカルボキシレートである。より具体的には、テトラブチルアンモニウムヒドロキシド等のテトラアルキルアンモニウムヒドロキシドが好ましい。
【０２２１】
その他、本発明に係る組成物に使用可能なものとして、特開２００２−３６３１４６号公報の実施例で合成されている化合物、及び特開２００７−２９８５６９号公報の段落０１０８に記載の化合物等が挙げられる。
【０２２２】
また、塩基性化合物として、感光性の塩基性化合物を用いてもよい。感光性の塩基性化合物としては、例えば、特表２００３−５２４７９９号公報、及びＪ．Ｐｈｏｔｏｐｏｌｙｍ．Ｓｃｉ＆Ｔｅｃｈ． Ｖｏｌ．８，Ｐ．５４３−５５３（１９９５）等に記載の化
合物を用いることができる。
【０２２３】
塩基性化合物の分子量は、２５０〜２０００であることが好ましく、４００〜１０００であることが更に好ましい。
【０２２４】
これらの塩基性化合物は、１種類を単独で用いてもよく、２種類以上を組み合わせて用いてもよい。
【０２２５】
本発明に係る組成物が塩基性化合物を更に含んでいる場合、その含有量は、組成物の全固形分を基準として、通常は０．００１〜１０質量％とし、好ましくは０．０１〜５質量％とする。
【０２２６】
後述する光酸発生剤の塩基性化合物に対するモル比は、１．５〜３００であることが好ましい。即ち、感度及び解像度を向上させる観点から１．５以上が好ましく、露光後加熱処理前におけるパターン太りによる解像度の低下を抑制する観点から３００以下が好ましい。このモル比は、より好ましくは２．０〜２００であり、更に好ましくは２．５〜１５０である。
【０２２７】
なお、化合物（Ｐ）が上記上述した一般式（４）により表される繰り返し単位を含む場合には、上記モル比における光酸発生剤とは、該繰り返し単位と後述する光酸発生剤との合計の量を基準とするものである。
【０２２８】
〔３〕酸分解性樹脂
本発明に係る組成物は、化合物（Ｐ）以外に、酸の作用により分解してアルカリ水溶性に対する溶解速度が増大する樹脂、即ち酸分解性樹脂を更に含んでいてもよい。
【０２２９】
酸分解性樹脂は、典型的には、酸の作用により分解し、アルカリ可溶性基を生じる基（以下、酸分解性基ともいう）を備えている。この樹脂は、酸分解性基を、主鎖及び側鎖の一方に備えていてもよく、これらの両方に備えていてもよい。この樹脂は、酸分解性基を側鎖に備えていることが好ましい。
【０２３０】
酸分解性樹脂は、欧州特許２５４８５３号明細書、特開平２−２５８５０号公報、同３−２２３８６０号公報及び同４−２５１２５９号公報等に開示されているように、例えば、アルカリ可溶性樹脂に酸の作用により脱離する基の前駆体を反応させるか、又は、酸の作用により脱離する基の結合したアルカリ可溶性樹脂モノマーを種々のモノマーと共重合させることにより得られる。
【０２３１】
酸分解性基としては、−ＣＯＯＨ基及び−ＯＨ基等のアルカリ可溶性基の水素原子を、酸の作用により脱離する基で置換した基が好ましい。
【０２３２】
酸分解性基の具体例及び好ましい例としては、樹脂（Ｐ）における一般式（３）の「ＯＹ１」、及び、一般式（４）の「ＣＯＯＹ２」と同様のものが挙げられる。
【０２３３】
上述したアルカリ可溶性樹脂としては、特に限定されないが、例えば、フェノール性水酸基を含んだ樹脂、並びに、（メタ）アクリル酸及びノルボルネンカルボン酸等のカルボキシル基を有する繰り返し単位を含んだ樹脂が挙げられる。
【０２３４】
フェノール性水酸基を含んだ樹脂としては、好ましくは、ポリ（ｏ−ヒドロキシスチレン）、ポリ（ｍ−ヒドロキシスチレン）、ポリ（ｐ−ヒドロキシスチレン）及びこれらの共重合体、水素化ポリ（ヒドロキシスチレン）、下記構造により表される置換基を有するポリ（ヒドロキシスチレン）類、スチレン−ヒドロキシスチレン共重合体、α−メチルスチレン−ヒドロキシスチレン共重合体、及び水素化ノボラック樹脂等のヒドロキシスチレン構造単位を有するアルカリ可溶性樹脂が挙げられる。
【化５８】
0005589019.tif 000059
【０２３５】
これらアルカリ可溶性樹脂のアルカリ溶解速度は、２．３８質量％テトラメチルアンモニウムハイドロオキサイド（ＴＭＡＨ）を用いて２３℃で測定して、１７０Å／秒以上であることが好ましく、３３０Å／秒以上であることがより好ましい。より具体的には、上記アルカリ溶解速度は、アルカリ可溶性樹脂のみをプロピレングリコールモノメチルエーテルアセテート（ＰＧＭＥＡ）等の溶剤に溶解して固形分濃度４質量％とした組成物をシリコンウエハ上に塗布して塗膜（膜厚１００ｎｍ）を形成し、この塗膜がＴＭＡＨ水溶液に完全に溶解するまでの時間（秒）を測定することにより得ることができる。
【０２３６】
これら樹脂の原料として採用可能なモノマーとしては、例えば、アルキルカルボニルオキシスチレン（例えば、ｔ−ブトキシカルボニルオキシスチレン）、アルコキシスチレン（例えば、１−アルコキシエトキシスチレン又はｔ−ブトキシスチレン）、及び、（メタ）アクリル酸３級アルキルエステル（例えば、ｔ−ブチル（メタ）アクリレート又は２−アルキル−２−アダマンチル（メタ）アクリレート又はジアルキル（１−アダマンチル）メチル（メタ）アクリレート）が挙げられる。
【０２３７】
本発明に係る組成物に、ＫｒＦエキシマレーザー光、電子線、Ｘ線又は波長５０ｎｍ以下の高エネルギー光線（例えばＥＵＶ）を照射する場合には、酸分解性樹脂は、芳香族基を備えた繰り返し単位を含んでいることが好ましい。特には、ヒドロキシスチレンを繰り返し単位として含んでいることが好ましい。このような樹脂としては、例えば、ヒドロキシスチレンと酸の作用により脱離する基で保護されたヒドロキシスチレンとの共重合体、又は、ヒドロキシスチレンと（メタ）アクリル酸３級アルキルエステルとの共重合体が挙げられる。
【０２３８】
酸分解性樹脂としては、上記一般式（３）により表される繰り返し単位を有する樹脂が特に好ましい。
【０２３９】
酸分解性樹脂は、他の重合性モノマー由来の繰り返し単位を有していてもよい。これら他の重合性モノマーとしては、例えば、先に樹脂（Ｐ）が含み得る他の重合性モノマーとして説明したものが挙げられる。なお、これら他の重合性モノマー由来の繰り返し単位の含有量は、全繰り返し単位を基準として、一般的に５０モル％以下であり、好ましくは３０モル％以下である。
【０２４０】
また酸分解性樹脂は、水酸基、カルボキシ基及びスルホン酸基等のアルカリ可溶性基を有する繰り返し単位を含有しても良く、その場合のアルカリ可溶性基を有する繰り返し単位の含有率は、酸分解性樹脂を構成する全繰り返し単位中、好ましくは１〜９９モル％、より好ましくは３〜９５モル％、特に好ましくは５〜９０モル％である。
【０２４１】
酸分解性基を有する繰り返し単位の含有率は、酸分解性樹脂を構成する全繰り返し単位中、好ましくは３〜９５モル％、より好ましくは５〜９０モル％、特に好ましくは１０〜８５モル％である。
【０２４２】
酸分解性樹脂の重量平均分子量は、ＧＰＣ法（溶媒：ＴＨＦ）によるポリスチレン換算値として、好ましくは５０，０００以下であり、より好ましくは１，０００〜２０，０００であり、特に好ましくは１，０００〜１０，０００である。
【０２４３】
酸分解性樹脂の分散度（Ｍｗ／Ｍｎ）は、好ましくは１．０〜３．０であり、より好ましくは１．０５〜２．０であり、更に好ましくは１．１〜１．７である。
【０２４４】
また、酸分解性樹脂は、２種類以上を組み合わせて使用してもよい。
【０２４５】
酸分解性樹脂の好ましい具体例を以下に示すが、これらに限定されるものではない。
【化５９】
0005589019.tif 000060
【０２４６】
【化６０】
0005589019.tif 000061
【０２４７】
なお、本発明に係る組成物が化合物（Ｐ）以外の樹脂を更に含んでいる場合、その含有量は、組成物の全固形分を基準として、好ましくは０．５〜８０質量％であり、より好ましくは５〜５０質量％であり、更に好ましくは１０〜３０質量％である。
【０２４８】
〔４〕光酸発生剤
光酸発生剤は、活性光線又は放射線の照射により酸を発生する化合物である。光酸発生剤としては、例えば、光カチオン重合の光開始剤、光ラジカル重合の光開始剤、色素類の光消色剤、光変色剤、マイクロレジスト等に使用されている活性光線又は放射線の照射により酸を発生する公知の化合物、及びそれらの混合物を適宜に選択して使用することができる。これらの例としては、スルホニウム塩、ヨードニウム塩及びビス（アルキルスルホニルジアゾメタン等が挙げられる。
【０２４９】
光酸発生剤の好ましい例としては、下記一般式（ＺＩ）、（ＺＩＩ）及び（ＺＩＩＩ）により表される化合物が挙げられる。
【化６１】
0005589019.tif 000062
【０２５０】
上記一般式（ＺＩ）において、Ｒ２０１’、Ｒ２０２’及びＲ２０３’は、各々独立に、有機基を表す。Ｒ２０１’、Ｒ２０２’及びＲ２０３’としての有機基の炭素数は、例えば１〜３０であり、好ましくは１〜２０である。
【０２５１】
Ｒ２０１’〜Ｒ２０３’のうち２つは、単結合又は連結基を介して互いに結合して、環を形成してもよい。この場合の連結基としては、例えば、エーテル結合、チオエーテル結合、エステル結合、アミド結合、カルボニル基、メチレン基及びエチレン基が挙げられる。Ｒ２０１’〜Ｒ２０３’のうちの２つが結合して形成する基としては、例えば、ブチレン基及びペンチレン基等のアルキレン基が挙げられる。
【０２５２】
Ｒ２０１’、Ｒ２０２’及びＲ２０３’の具体例としては、後述する化合物（ＺＩ−１）、（ＺＩ−２）又は（ＺＩ−３）における対応する基が挙げられる。
【０２５３】
Ｘ−は、非求核性アニオンを表す。Ｘ−としては、例えば、スルホン酸アニオン、ビス（アルキルスルホニル）アミドアニオン、トリス（アルキルスルホニル）メチドアニオン、ＢＦ４−、ＰＦ６−及びＳｂＦ６−が挙げられる。Ｘ−は、好ましくは、炭素原子を含んだ有機アニオンである。好ましい有機アニオンとしては、例えば、下記ＡＮ１〜ＡＮ３に示す有機アニオンが挙げられる。
【化６２】
0005589019.tif 000063
【０２５４】
式ＡＮ１〜ＡＮ３中、Ｒｃ１〜Ｒｃ３は、各々独立に、有機基を表す。この有機基としては、例えば、炭素数１〜３０のものが挙げられ、好ましくは、アルキル基、アリール基、又はこれらの複数が単結合又は連結基を介して連結された基である。なお、この連結基としては、例えば、−Ｏ−、−ＣＯ２−、−Ｓ−、−ＳＯ３−及び−ＳＯ２Ｎ（Ｒｄ１）−が挙げられる。ここで、Ｒｄ１は水素原子又はアルキル基を表し、結合しているアルキル基又はアリール基と環を形成してもよい。
【０２５５】
Ｒｃ１〜Ｒｃ３の有機基は、１位がフッ素原子又はフロロアルキル基で置換されたアルキル基、又は、フッ素原子若しくはフロロアルキル基で置換されたフェニル基であってもよい。フッ素原子又はフロロアルキル基を含有させることにより、光照射によって発生する酸の酸性度を上昇させることが可能となる。これにより、感活性光線性又は感放射線性樹脂組成物の感度を向上させることができる。なお、Ｒｃ１〜Ｒｃ３は、他のアルキル基及びアリール基等と結合して、環を形成していてもよい。
【０２５６】
また、好ましいＸ−として、下記一般式（ＳＡ１）又は（ＳＡ２）により表されるスルホン酸アニオンが挙げられる。
【化６３】
0005589019.tif 000064
【０２５７】
式（ＳＡ１）中、
Ａｒは、アリール基を表し、スルホン酸アニオン及び−（Ｄ−Ｂ）基以外の置換基を更に有していてもよい。
【０２５８】
ｎは、０以上の整数を表す。ｎは、好ましくは１〜４であり、より好ましくは２〜３であり、最も好ましくは３である。
【０２５９】
Ｄは、単結合又は２価の連結基を表す。この２価の連結基としては、エーテル基、チオエーテル基、カルボニル基、スルホキシド基、スルホン基、スルホン酸エステル基、エステル基、及び、これらの２種以上の組み合わせからなる基等を挙げることができる。
【０２６０】
Ｂは、炭化水素基を表す。
【化６４】
0005589019.tif 000065
【０２６１】
式（ＳＡ２）中、
Ｘｆは、各々独立に、フッ素原子、又は少なくとも１つのフッ素原子で置換されたアルキル基を表す。  
Ｒ１及びＲ２は、各々独立に、水素原子、フッ素原子、又は、アルキル基を表し、複数存在する場合のＲ１及びＲ２の各々は、互いに同一であってもよく、互いに異なっていてもよい。  
Ｌは、２価の連結基を表し、複数存在する場合のＬは、互いに同一であってもよく、互いに異なっていてもよい。  
Ｅは、環状の有機基を表す。  
ｘは１〜２０の整数を表し、ｙは０〜１０の整数を表し、ｚは０〜１０の整数を表す。
【０２６２】
まず、式（ＳＡ１）により表されるスルホン酸アニオンについて、詳しく説明する。  
式（ＳＡ１）中、Ａｒは、好ましくは、炭素数６〜３０の芳香族環である。具体的には、Ａｒは、例えば、ベンゼン環、ナフタレン環、ペンタレン環、インデン環、アズレン環、ヘプタレン環、インデセン環、ペリレン環、ペンタセン環、アセタフタレン環、フェナントレン環、アントラセン環、ナフタセン環、クリセン環、トリフェニレン環、フルオレン環、ビフェニル環、ピロール環、フラン環、チオフェン環、イミダゾール環、オキサゾール環、チアゾール環、ピリジン環、ピラジン環、ピリミジン環、ピリダジン環、インドリジン環、インドール環、ベンゾフラン環、ベンゾチオフェン環、イソベンゾフラン環、キノリジン環、キノリン環、フタラジン環、ナフチリジン環、キノキサリン環、キノキサゾリン環、イソキノリン環、カルバゾール環、フェナントリジン環、アクリジン環、フェナントロリン環、チアントレン環、クロメン環、キサンテン環、フェノキサチイン環、フェノチアジン環又はフェナジン環である。中でも、ラフネス改良と高感度化との両立の観点から、ベンゼン環、ナフタレン環又はアントラセン環が好ましく、ベンゼン環がより好ましい。
【０２６３】
Ａｒがスルホン酸アニオン及び−（Ｄ−Ｂ）基以外の置換基を更に有している場合、この置換基としては、例えば、フッ素原子、塩素原子、臭素原子及びヨウ素原子等のハロゲン原子；ヒドロキシ基；カルボキシ基；並びにスルホン酸基が挙げられる。
【０２６４】
式（ＳＡ１）中、Ｄは、好ましくは、単結合であるか、又は、エーテル基若しくはエステル基である。より好ましくは、Ｄは、単結合である。
【０２６５】
式（ＳＡ１）中、Ｂは、例えば、アルキル基、アルケニル基、アルキニル基、アリール基又はシクロアルキル基である。Ｂは、好ましくは、アルキル基又はシクロアルキル基であり、更に好ましくはシクロアルキル基である。Ｂとしてのアルキル基、アルケニル基、アルキニル基、アリール基又はシクロアルキル基は、置換基を有していてもよい。
【０２６６】
Ｂとしてのアルキル基は、好ましくは、分岐アルキル基である。この分岐アルキル基としては、例えば、イソプロピル基、ｔｅｒｔ−ブチル基、ｔｅｒｔ−ペンチル基、ネオペンチル基、ｓｅｃ−ブチル基、イソブチル基、イソヘキシル基、３，３−ジメチルペンチル基及び２−エチルヘキシル基が挙げられる。
【０２６７】
Ｂとしてのアルケニル基としては、例えば、ビニル基、プロペニル基、ヘキセニル基が挙げられる。
【０２６８】
Ｂとしてのアルキニル基としては、例えば、プロピニル基、ヘキシニル基等が挙げられる。
【０２６９】
Ｂとしてのアリール基としては、例えば、フェニル基、ｐ−トリル基が挙げられる。
【０２７０】
Ｂとしてのシクロアルキル基は、単環のシクロアルキル基であってもよく、多環のシクロアルキル基であってもよい。単環のシクロアルキル基としては、例えば、シクロプロピル基、シクロブチル基、シクロペンチル基、シクロヘキシル基、シクロヘプチル基及びシクロオクチル基が挙げられる。多環のシクロアルキル基としては、例えば、アダマンチル基、ノルボルニル基、ボルニル基、カンフェニル基、デカヒドロナフチル基、トリシクロデカニル基、テトラシクロデカニル基、カンホロイル基、ジシクロヘキシル基及びピネニル基が挙げられる。
【０２７１】
Ｂとしてのアルキル基、アルケニル基、アルキニル基、アリール基又はシクロアルキル基が置換基を有している場合、この置換基としては、例えば、以下のものが挙げられる。即ち、この置換基として、フッ素原子、塩素原子、臭素原子及びヨウ素原子等のハロゲン原子；メトキシ基、エトキシ基及びｔｅｒｔ−ブトキシ基等のアルコキシ基；フェノキシ基及びｐ−トリルオキシ基等のアリールオキシ基；メチルチオキシ基、エチルチオキシ基及びｔｅｒｔ−ブチルチオキシ基等のアルキルチオキシ基；フェニルチオキシ基及びｐ−トリルチオキシ基等のアリールチオキシ基；メトキシカルボニル基、ブトキシカルボニル基及びフェノキシカルボニル基等のアルコキシカルボニル基；アセトキシ基；メチル基、エチル基、プロピル基、ブチル基、ヘプチル基、ヘキシル基、ドデシル基及び２―エチルヘキシル基等の直鎖アルキル基；分岐アルキル基；シクロヘキシル基等のシクロアルキル基；ビニル基、プロペニル基及びヘキセニル基等のアルケニル基；アセチレン基；プロピニル基及びヘキシニル基等のアルキニル基；フェニル基及びトリル基等のアリール基；ヒドロキシ基；カルボキシ基；スルホン酸基；並びにカルボニル基等が挙げられる。中でも、ラフネス改良と高感度化との両立の観点から、直鎖アルキル基及び分岐アルキル基が好ましい。
【０２７２】
次に、式（ＳＡ２）により表されるスルホン酸アニオンについて、詳しく説明する。  
式（ＳＡ２）中、Ｘｆは、フッ素原子であるか、又は、少なくとも１つのフッ素原子で置換されたアルキル基である。このアルキル基としては、炭素数が１〜１０のものが好ましく、炭素数が１〜４のものがより好ましい。また、フッ素原子で置換されたアルキル基は、パーフルオロアルキル基であることが好ましい。
【０２７３】
Ｘｆは、好ましくは、フッ素原子又は炭素数１〜４のパーフルオロアルキル基である。具体的には、Ｘｆは、好ましくは、フッ素原子、ＣＦ３、Ｃ２Ｆ５、Ｃ３Ｆ７、Ｃ４Ｆ９、Ｃ５Ｆ１１、Ｃ６Ｆ１３、Ｃ７Ｆ１５、Ｃ８Ｆ１７、ＣＨ２ＣＦ３、ＣＨ２ＣＨ２ＣＦ３、ＣＨ２Ｃ２Ｆ５、ＣＨ２ＣＨ２Ｃ２Ｆ５、ＣＨ２Ｃ３Ｆ７、ＣＨ２ＣＨ２Ｃ３Ｆ７、ＣＨ２Ｃ４Ｆ９又はＣＨ２ＣＨ２Ｃ４Ｆ９である。中でも、フッ素原子又はＣＦ３が好ましく、フッ素原子が最も好ましい。
【０２７４】
式（ＳＡ２）中、Ｒ１及びＲ２は、各々独立に、水素原子、フッ素原子、又はアルキル基である。アルキル基は、置換基（好ましくはフッ素原子）を有していてもよく、炭素数１〜４のものが好ましい。Ｒ１及びＲ２の置換基を有していてもよいアルキル基としては、炭素数１〜４のパーフルオロアルキル基が特に好ましい。具体的には、Ｒ１、Ｒ２の置換基を有するアルキル基は、ＣＦ３、Ｃ２Ｆ５、Ｃ３Ｆ７、Ｃ４Ｆ９、Ｃ５Ｆ１１、Ｃ６Ｆ１３、Ｃ７Ｆ１５、Ｃ８Ｆ１７、ＣＨ２ＣＦ３、ＣＨ２ＣＨ２ＣＦ３、ＣＨ２Ｃ２Ｆ５、ＣＨ２ＣＨ２Ｃ２Ｆ５、ＣＨ２Ｃ３Ｆ７、ＣＨ２ＣＨ２Ｃ３Ｆ７、ＣＨ２Ｃ４Ｆ９及びＣＨ２ＣＨ２Ｃ４Ｆ９が挙げられ、中でもＣＦ３が好ましい。
【０２７５】
式（ＳＡ２）中、ｘは１〜８が好ましく、１〜４がより好ましい。ｙは０〜４が好ましく、０がより好ましい。ｚは０〜８が好ましく、０〜４がより好ましい。
【０２７６】
式（ＳＡ２）中、Ｌは、単結合又は２価の連結基を表す。２価の連結基としては、例えば、−ＣＯＯ−、−ＯＣＯ−、−ＣＯ−、−Ｏ−、−Ｓ−、−ＳＯ−、−ＳＯ２−、アルキレン基、シクロアルキレン基、アルケニレン基又はこれらの２種以上の組み合わせが挙げられ、総炭素数が２０以下のものが好ましい。中でも、−ＣＯＯ−、−ＯＣＯ−、−ＣＯ−、−Ｏ−、−Ｓ−、−ＳＯ−又は−ＳＯ２−が好ましく、−ＣＯＯ−、−ＯＣＯ−又は−ＳＯ２−がより好ましい。
【０２７７】
式（ＳＡ２）中、Ｅは、環状の有機基を表す。Ｅとしては、例えば、環状脂肪族基、アリール基及び複素環基が挙げられる。
【０２７８】
Ｅとしての環状脂肪族基は、単環構造を有していてもよく、多環構造を有していてもよい。単環構造を有した環状脂肪族基としては、シクロペンチル基、シクロヘキシル基及びシクロオクチル基等の単環のシクロアルキル基が好ましい。多環構造を有した環状脂肪族基としては、ノルボルニル基、トリシクロデカニル基、テトラシクロデカニル基、テトラシクロドデカニル基及びアダマンチル基等の多環のシクロアルキル基が好ましい。特には、Ｅとして６員環以上のかさ高い構造を有する環状脂肪族基を採用した場合、ＰＥＢ（露光後加熱）工程での膜中拡散性が抑制され、解像力及びＥＬ（露光ラチチュード）を更に向上させることが可能となる。
【０２７９】
Ｅとしてのアリール基は、例えば、ベンゼン環、ナフタレン環、フェナンスレン環又はアントラセン環である。
【０２８０】
Ｅとしての複素環基は、芳香族性を有していてもよく、芳香族性を有していなくてもよい。この基に含まれているヘテロ原子としては、窒素原子又は酸素原子が好ましい。複素環構造の具体例としては、フラン環、チオフェン環、ベンゾフラン環、ベンゾチオフェン環、ジベンゾフラン環、ジベンゾチオフェン環、ピリジン環、ピペリジン環及びモルホリン環等が挙げられる。中でも、フラン環、チオフェン環、ピリジン環、ピペリジン環及びモルホリン環が好ましい。
【０２８１】
Ｅは、置換基を有していてもよい。この置換基としては、例えば、アルキル基（直鎖、分岐、環状のいずれであってもよく、炭素数１〜１２が好ましい）、アリール基（炭素数６〜１４が好ましい）、ヒドロキシ基、アルコキシ基、エステル基、アミド基、ウレタン基、ウレイド基、チオエーテル基、スルホンアミド基及びスルホン酸エステル基が挙げられる。
【０２８２】
光酸発生剤としては、一般式（ＺＩ）により表される構造を複数有する化合物を使用してもよい。例えば、一般式（ＺＩ）により表される化合物のＲ２０１’〜Ｒ２０３’の少なくとも１つが、一般式（ＺＩ）により表されるもう１つの化合物のＲ２０１’〜Ｒ２０３’の少なくとも１つと結合した構造を有する化合物であってもよい。
【０２８３】
更に好ましい（ＺＩ）成分として、以下に説明する化合物（ＺＩ−１）〜（ＺＩ−４）を挙げることができる。
【０２８４】
化合物（ＺＩ−１）は、上記一般式（ＺＩ）のＲ２０１’〜Ｒ２０３’の少なくとも１つがアリール基である。即ち、化合物（ＺＩ−１）は、アリールスルホニム化合物、即ち、アリールスルホニウムをカチオンとする化合物である。
【０２８５】
化合物（ＺＩ−１）は、Ｒ２０１’〜Ｒ２０３’の全てがアリール基であってもよく、Ｒ２０１’〜Ｒ２０３’の一部がアリール基であり、それら以外がアルキル基であってもよい。なお、化合物（ＺＩ−１）が複数のアリール基を含んでいる場合、これらアリール基は、互いに同一であってもよく、互いに異なっていてもよい。
【０２８６】
化合物（ＺＩ−１）としては、例えば、トリアリールスルホニウム化合物、ジアリールアルキルスルホニウム化合物及びアリールジアルキルスルホニウム化合物が挙げられる。
【０２８７】
化合物（ＺＩ−１）におけるアリール基としては、フェニル基、ナフチル基、又は、インドール残基及びピロール残基等のヘテロアリール基が好ましく、フェニル基、ナフチル基又はインドール残基が特に好ましい。
【０２８８】
化合物（ＺＩ−１）が必要に応じて有しているアルキル基としては、炭素数１〜１５の直鎖、分岐又はシクロアルキル基が好ましく、例えば、メチル基、エチル基、プロピル基、ｎ−ブチル基、ｓｅｃ−ブチル基、ｔ−ブチル基、シクロプロピル基、シクロブチル基及びシクロヘキシル基が挙げられる。
【０２８９】
これらアリール基及びアルキル基は、置換基を有していてもよい。この置換基としては、例えば、アルキル基（好ましくは炭素数１〜１５）、アリール基（好ましくは炭素数６〜１４）、アルコキシ基（好ましくは炭素数１〜１５）、ハロゲン原子、水酸基及びフェニルチオ基が挙げられる。
【０２９０】
好ましい置換基としては、炭素数１〜１２の直鎖、分岐又は環状のアルキル基、及び、炭素数１〜１２の直鎖、分岐又は環状のアルコキシ基が挙げられる。特に好ましい置換基としては、炭素数１〜６のアルキル基及び炭素数１〜６のアルコキシ基が挙げられる。置換基は、３つのＲ２０１’〜Ｒ２０３’のうちのいずれか１つに置換していてもよいし、３つ全てに置換していてもよい。また、Ｒ２０１〜Ｒ２０３がフェニル基の場合には、置換基はアリール基のｐ−位に置換していることが好ましい。
【０２９１】
また、Ｒ２０１’、Ｒ２０２’及びＲ２０３’のうち１つ又は２つが、置換基を有していてもよいアリール基であり、残りの基が直鎖、分岐又は環状のアルキル基である態様も好ましい。この構造の具体例としては、特開２００４−２１０６７０号公報の段落０１４１〜０１５３に記載の構造が挙げられる。
【０２９２】
このとき、上記アリール基としては、具体的には、Ｒ２０１’、Ｒ２０２’及びＲ２０３’としてのアリール基と同様であり、フェニル基又はナフチル基が好ましい。また、アリール基は、水酸基、アルコキシ基又はアルキル基のいずれかを置換基として有することが好ましい。置換基としより好ましくは、炭素数１〜１２のアルコキシ基であり、更に好ましくは、炭素数１〜６のアルコキシ基である。
【０２９３】
上記の残りの基としての直鎖、分岐又は環状のアルキル基は、好ましくは炭素数１〜６のアルキル基である。これら基は、更に置換基を有していてもよい。また、上記の残りの基が２つ存在する場合、これら２つが互いに結合して、環構造を形成していてもよい。
【０２９４】
化合物（ＺＩ−１）は、例えば、以下の一般式（ＺＩ−１Ａ）により表される化合物である。
【化６５】
0005589019.tif 000066
【０２９５】
一般式（ＺＩ−１Ａ）中、
Ｒ１３は、水素原子、フッ素原子、水酸基、アルキル基、シクロアルキル基、アルコキシ基、シクロアルキルオキシ基又はアルコキシカルボニル基を表す。  
Ｒ１４は、複数存在する場合は各々独立して、アルキル基、シクロアルキル基、アルコキシ基、アルキルスルホニル基又はシクロアルキルスルホニル基を表す。  
Ｒ１５は、各々独立して、アルキル基又はシクロアルキル基を表す。２つのＲ１５は、互いに結合して、環構造を形成していてもよい。  
ｌは０〜２の整数を表す。  
ｒは０〜８の整数を表す。  
Ｘ−は、非求核性アニオンを表し、例えば、一般式（ＺＩ）におけるＸ−と同様のものが挙げられる。
【０２９６】
Ｒ１３、Ｒ１４又はＲ１５のアルキル基は、直鎖アルキル基であってもよく、分岐鎖アルキル基であってもよい。このアルキル基としては、炭素数１〜１０のものが好ましく、例えば、メチル基、エチル基、ｎ−プロピル基、ｉ−プロピル基、ｎ−ブチル基、２−メチルプロピル基、１−メチルプロピル基、ｔ−ブチル基、ｎ−ペンチル基、ネオペンチル基、ｎ−ヘキシル基、ｎ−ヘプチル基、ｎ−オクチル基、２−エチルヘキシル基、ｎ−ノニル基及びｎ−デシル基が挙げられる。これらのうち、メチル基、エチル基、ｎ−ブチル基及びｔ−ブチル基が特に好ましい。
【０２９７】
Ｒ１３、Ｒ１４又はＲ１５のシクロアルキル基としては、環若しくは多環のシクロアルキル基（好ましくは炭素数３〜２０のシクロアルキル基）が挙げられ、例えば、シクロプロピル、シクロブチル、シクロペンチル、シクロヘキシル、シクロへプチル、シクロオクチル、シクロドデカニル、シクロペンテニル、シクロヘキセニル及びシクロオクタジエニル基が挙げられる。これらのうち、シクロプロピル、シクロペンチル、シクロヘキシル、シクロへプチル及びシクロオクチル基が特に好ましい。
【０２９８】
Ｒ１３又はＲ１４のアルコキシ基のアルキル基部分としては、例えば、先にＲ１３、Ｒ１４又はＲ１５のアルキル基として列挙したものが挙げられる。このアルコキシ基としては、メトキシ基、エトキシ基、ｎ−プロポキシ基及びｎ−ブトキシ基が特に好ましい。
【０２９９】
Ｒ１３のシクロアルキルオキシ基のシクロアルキル基部分としては、例えば、先にＲ１３、Ｒ１４又はＲ１５のシクロアルキル基として列挙したものが挙げられる。このシクロアルキルオキシ基としては、シクロペンチルオキシ基及びシクロヘキシルオキシ基が特に好ましい。
【０３００】
Ｒ１３のアルコキシカルボニル基のアルコキシ基部分としては、例えば、先にＲ１３又はＲ１４のアルコキシ基として列挙したものが挙げられる。このアルコキシカルボニル基としては、メトキシカルボニル基、エトキシカルボニル基及びｎ−ブトキシカルボニル基が特に好ましい。
【０３０１】
Ｒ１４のアルキルスルホニル基のアルキル基部分としては、例えば、先にＲ１３、Ｒ１４又はＲ１５のアルキル基として列挙したものが挙げられる。また、Ｒ１４のシクロアルキルスルホニル基のシクロアルキル基部分としては、例えば、先にＲ１３、Ｒ１４又はＲ１５のシクロアルキル基として列挙したものが挙げられる。これらアルキルスルホニル基又はシクロアルキルスルホニル基としては、メタンスルホニル基、エタンスルホニル基、ｎ−プロパンスルホニル基、ｎ−ブタンスルホニル基、シクロペンタンスルホニル基及びシクロヘキサンスルホニル基が特に好ましい。
【０３０２】
ｌは、好ましくは０又は１であり、より好ましくは１である。ｒは、好ましくは０〜２である。
【０３０３】
Ｒ１３、Ｒ１４及びＲ１５の各基は、置換基を更に有していてもよい。この置換基としては、例えば、フッ素原子等のハロゲン原子、ヒドロキシ基、カルボキシ基、シアノ基、ニトロ基、アルコキシ基、シクロアルキルオキシ基、アルコキシアルキル基、シクロアルキルオキシアルキル基、アルコキシカルボニル基、シクロアルキルオキシカルボニル基、アルコキシカルボニルオキシ基、及びシクロアルキルオキシカルボニルオキシ基が挙げられる。
【０３０４】
アルコキシ基は、直鎖状であってもよく、分岐鎖状であってもよい。このアルコキシ基としては、例えば、メトキシ基、エトキシ基、ｎ−プロポキシ基、ｉ−プロポキシ基、ｎ−ブトキシ基、２−メチルプロポキシ基、１−メチルプロポキシ基及びｔ−ブトキシ基等の炭素数１〜２０のものが挙げられる。  
シクロアルキルオキシ基としては、例えば、シクロペンチルオキシ基及びシクロヘキシルオキシ基等の炭素数３〜２０のものが挙げられる。
【０３０５】
アルコキシアルキル基は、直鎖状であってもよく、分岐鎖状であってもよい。このアルコキシアルキル基としては、例えば、メトキシメチル基、エトキシメチル基、１−メトキシエチル基、２−メトキシエチル基、１−エトキシエチル基及び２−エトキシエチル基等の炭素数２〜２１のものが挙げられる。
【０３０６】
シクロアルキルオキシアルキル基としては、例えば、シクロペンチルオキシエチル基、シクロペンチルオキシペンチル基、シクロヘキシルオキシエチル基及びシクロヘキシルオキシペンチル基等の炭素数４〜２１のものが挙げられる。
【０３０７】
アルコキシカルボニル基は、直鎖状であってもよく、分岐鎖状であってもよい。このアルコキシカルボニル基としては、例えば、メトキシカルボニル基、エトキシカルボニル基、ｎ−プロポキシカルボニル基、ｉ−プロポキシカルボニル基、ｎ−ブトキシカルボニル基、２−メチルプロポキシカルボニル基、１−メチルプロポキシカルボニル基及びｔ−ブトキシカルボニル基等の炭素数２〜２１のものが挙げられる。
【０３０８】
シクロアルキルオキシカルボニル基としては、例えば、シクロペンチルオキシカルボニル基及びシクロヘキシルオキシカルボニル等の炭素数４〜２１のものが挙げられる。
【０３０９】
アルコキシカルボニルオキシ基は、直鎖状であってもよく、分岐鎖状であってもよい。このアルコキシカルボニルオキシ基としては、例えば、メトキシカルボニルオキシ基、エトキシカルボニルオキシ基、ｎ−プロポキシカルボニルオキシ基、ｉ−プロポキシカルボニルオキシ基、ｎ−ブトキシカルボニルオキシ基及びｔ−ブトキシカルボニルオキシ基等の炭素数２〜２１のものが挙げられる。
【０３１０】
シクロアルキルオキシカルボニルオキシ基としては、例えば、シクロペンチルオキシカルボニルオキシ基及びシクロヘキシルオキシカルボニルオキシ基等の炭素数４〜２１のものが挙げられる。
【０３１１】
２つのＲ１５が互いに結合して形成し得る環構造としては、一般式（ＺＩ−１Ａ）中のＳ原子と共に、５員環又は６員環、特に好ましくは５員環（即ち、テトラヒドロチオフェン環）を形成する構造が好ましい。
【０３１２】
この環構造は、置換基を更に有していてもよい。この置換基としては、例えば、ヒドロキシ基、カルボキシ基、シアノ基、ニトロ基、アルキル基、シクロアルキル基、アルコキシ基、アルコキシアルキル基、アルコキシカルボニル基、及びアルコキシカルボニルオキシ基が挙げられる。前記環構造に対する置換基は、複数個存在しても良く、また、それらが互いに結合して環（芳香族若しくは非芳香族の炭化水素環、芳香族若しくは非芳香族の複素環、又はこれらの環が２つ以上組み合わされてなる多環縮合環など）を形成しても良い。
【０３１３】
Ｒ１５としては、メチル基、エチル基、及び２つのＲ１５が互いに結合して硫黄原子と共にテトラヒドロチオフェン環構造を形成する２価の基が特に好ましい。
【０３１４】
Ｒ１３のアルキル基、シクロアルキル基、アルコキシ基及びアルコキシカルボニル基、Ｒ１４のアルキル基、シクロアルキル基、アルコキシ基、アルキルスルホニル基及びシクロアルキルスルホニル基は、置換基を更に有していてもよい。この置換基としては、ヒドロキシ基、アルコキシ基、アルコキシカルボニル基、及びハロゲン原子（特にフッ素原子）が好ましい。
【０３１５】
以下に、一般式（ＺＩ−１Ａ）により表される化合物におけるカチオンの好ましい具体例を示す。
【化６６】
0005589019.tif 000067
【０３１６】
【化６７】
0005589019.tif 000068
【０３１７】
次に、化合物（ＺＩ−２）について説明する。  
化合物（ＺＩ−２）は、式（ＺＩ）におけるＲ２０１’〜Ｒ２０３’が、各々独立に、芳香環を含有しない有機基を表す場合の化合物である。ここで芳香環とは、ヘテロ原子を含有する芳香族環も包含するものである。
【０３１８】
Ｒ２０１’〜Ｒ２０３’としての芳香環を含有しない有機基は、炭素数が例えば１〜３０であり、好ましくは１〜２０である。
【０３１９】
Ｒ２０１’〜Ｒ２０３’は、各々独立に、アルキル基、シクロアルキル基、２−オキソアルキル基、アルコキシカルボニルメチル基、アリル基、ビニル基であることが好ましい。更に好ましくは、直鎖、分岐若しくは環状の２−オキソアルキル基又はアルコキシカルボニルメチル基であり、特に好ましくは、直鎖又は分岐の２−オキソアルキル基である。
【０３２０】
Ｒ２０１’〜Ｒ２０３’としてのアルキル基及びシクロアルキル基としては、好ましくは、炭素数１〜１０の直鎖又は分岐鎖アルキル基（例えば、メチル基、エチル基、プロピル基、ブチル基又はペンチル基）及び炭素数３〜１０のシクロアルキル基（シクロペンチル基、シクロヘキシル基又はノルボニル基）が挙げられる。
【０３２１】
Ｒ２０１’〜Ｒ２０３’としての２−オキソアルキル基は、直鎖、分岐及び環状のいずれであってもよく、好ましくは、上記のアルキル基の２位に＞Ｃ＝Ｏを有する基が挙げられる。
【０３２２】
Ｒ２０１’〜Ｒ２０３’としてのアルコキシカルボニルメチル基におけるアルコキシ基の好ましい例としては、炭素数１〜５のアルコキシ基（メトキシ基、エトキシ基、プロポキシ基、ブトキシ基、ペントキシ基）が挙げられる。
【０３２３】
Ｒ２０１’〜Ｒ２０３’は、例えば、ハロゲン原子、アルコキシ基（例えば炭素数１〜５）、水酸基、シアノ基及び／又はニトロ基によって更に置換されていてもよい。
【０３２４】
Ｒ２０１’〜Ｒ２０３’のうち２つが互いに結合して、環構造を形成していてもよい。この環構造は、環内に酸素原子、硫黄原子、エステル結合、アミド結合及び／又はカルボニル基を含んでいてもよい。Ｒ２０１’〜Ｒ２０３’の内の２つが結合して形成する基としては、例えば、アルキレン基（例えば、ブチレン基又はペンチレン基）が挙げられる。
【０３２５】
上記環構造としては、芳香族若しくは非芳香族の炭化水素環、芳香族若しくは非芳香族の複素環、又は、これらの環が２つ以上組み合わされてなる多環縮合環を挙げることができる。環構造としては、３〜１０員環を挙げることができ、４〜８員環であることが好ましく、５又は６員環であることがより好ましい。
【０３２６】
次いで、化合物（ＺＩ−３）について説明する。  
化合物（ＺＩ−３）とは、以下の一般式（ＺＩ−３）により表される化合物であり、フェナシルスルフォニウム塩構造を有する化合物である。
【化６８】
0005589019.tif 000069
【０３２７】
式中、Ｒ１ｃ〜Ｒ５ｃは、各々独立に、水素原子、アルキル基、アルコキシ基又はハロゲン原子を表す。アルキル基及びアルコキシ基の炭素数は、１〜６が好ましい。
【０３２８】
Ｒ６ｃ及びＲ７ｃは、水素原子又はアルキル基を表す。アルキル基の炭素数は、１〜６が好ましい。
【０３２９】
Ｒｘ及びＲｙは、各々独立に、アルキル基、２−オキソアルキル基、アルコキシカルボニルメチル基、アリル基又はビニル基を表す。これら原子団の炭素数は、１〜６が好ましい。
【０３３０】
Ｒ１ｃ〜Ｒ７ｃのいずれか２つ以上が互いに結合して、環構造を形成していてもよい。また、ＲｘとＲｙとが結合して、環構造を形成していてもよい。これらの環構造は、酸素原子、硫黄原子、エステル結合及び／又はアミド結合を含んでいてもよい。
【０３３１】
一般式（ＺＩ−３）におけるＸ−は、一般式（ＺＩ）におけるＸ−と同義である。
【０３３２】
化合物（ＺＩ−３）の具体例としては、特開２００４−２３３６６１号公報の段落００４６及び００４７、又は、特開２００３−３５９４８号公報の段落００４０〜００４６に例示されている化合物に記載されている化合物が挙げられる。
【０３３３】
続いて、化合物（ＺＩ−４）について説明する。  
化合物（ＺＩ−４）は、以下の一般式（ＺＩ−４）により表されるカチオンを有した化合物である。この化合物（ＺＩ−４）は、アウトガスの抑制に有効である。
【化６９】
0005589019.tif 000070
【０３３４】
一般式（ＺＩ−４）中、
Ｒ１〜Ｒ１３は、各々独立に、水素原子又は置換基を表す。Ｒ１〜Ｒ１３のうち少なくとも１つは、アルコール性水酸基を含む置換基であることが好ましい。なお、ここで「アルコール性水酸基」とは、アルキル基の炭素原子に結合した水酸基を意味している。
【０３３５】
Ｚは、単結合又は２価の連結基である。
【０３３６】
Ｒ１〜Ｒ１３がアルコール性水酸基を含む置換基である場合、Ｒ１〜Ｒ１３は−（Ｗ−Ｙ）により表される基であることが好ましい。ここで、Ｙは水酸基で置換されたアルキル基であり、Ｗは単結合又は２価の連結基である。
【０３３７】
Ｙにより表されるアルキル基の好ましい例としては、エチル基、プロピル基及びイソプロピル基が挙げられる。Ｙは、特に好ましくは、−ＣＨ２ＣＨ２ＯＨにより表される構造を含んでいる。
【０３３８】
Ｗにより表される２価の連結基としては、特に制限は無いが、好ましくは単結合、アルコキシ基、アシルオキシ基、アシルアミノ基、アルキル及びアリールスルホニルアミノ基、アルキルチオ基、アルキルスルホニル基、アシル基、アルコキシカルボニル基又はカルバモイル基における任意の水素原子を単結合で置き換えた２価の基であり、更に好ましくは、単結合、アシルオキシ基、アルキルスルホニル基、アシル基又はアルコキシカルボニル基における任意の水素原子を単結合で置き換えた２価の基である。
【０３３９】
Ｒ１〜Ｒ１３がアルコール性水酸基を含む置換基である場合、含まれる炭素数は、好ましくは２〜１０であり、更に好ましくは２〜６であり、特に好ましくは２〜４である。
【０３４０】
Ｒ１〜Ｒ１３としてのアルコール性水酸基を含む置換基は、アルコール性水酸基を２つ以上有していてもよい。Ｒ１〜Ｒ１３としてのアルコール性水酸基を含む置換基の有するアルコール性水酸基の数は、１〜６であり、好ましくは１〜３であり、更に好ましくは１である。
【０３４１】
一般式（ＺＩ−４）により表される化合物の有するアルコール性水酸基の数は、Ｒ１〜Ｒ１３すべて合わせて１〜１０であり、好ましくは１〜６であり、更に好ましくは１〜３である。
【０３４２】
Ｒ１〜Ｒ１３がアルコール性水酸基を含有しない場合、Ｒ１〜Ｒ１３としての置換基としては、例えば、ハロゲン原子、アルキル基、シクロアルキル基、アルケニル基、シクロアルケニル基、アルキニル基、アリール基、複素環基、シアノ基、ニトロ基、カルボキシル基、アルコキシ基、アリールオキシ基、シリルオキシ基、複素環オキシ基、アシルオキシ基、カルバモイルオキシ基、アルコキシカルボニルオキシ基、アリールオキシカルボニルオキシ基、アミノ基（アニリノ基を含む）、アンモニオ基、アシルアミノ基、アミノカルボニルアミノ基、アルコキシカルボニルアミノ基、アリールオキシカルボニルアミノ基、スルファモイルアミノ基、アルキル及びアリールスルホニルアミノ基、メルカプト基、アルキルチオ基、アリールチオ基、複素環チオ基、スルファモイル基、スルホ基、アルキル及びアリールスルフィニル基、アルキル及びアリールスルホニル基、アシル基、アリールオキシカルボニル基、アルコキシカルボニル基、カルバモイル基、アリール及び複素環アゾ基、イミド基、ホスフィノ基、ホスフィニル基、ホスフィニルオキシ基、ホスフィニルアミノ基、ホスホノ基、シリル基、ヒドラジノ基、ウレイド基、ボロン酸基〔−Ｂ（ＯＨ）２〕、ホスファト基〔−ＯＰＯ（ＯＨ）２〕、スルファト基（−ＯＳＯ３Ｈ）、並びに、他の公知の置換基が挙げられる。
【０３４３】
Ｒ１〜Ｒ１３がアルコール性水酸基を含有しない場合、Ｒ１〜Ｒ１３は、好ましくは、水素原子、ハロゲン原子、アルキル基、シクロアルキル基、アルケニル基、シクロアルケニル基、アルキニル基、アリール基、シアノ基、カルボキシル基、アルコキシ基、アリールオキシ基、アシルオキシ基、カルバモイルオキシ基、アシルアミノ基、アミノカルボニルアミノ基、アルコキシカルボニルアミノ基、アリールオキシカルボニルアミノ基、スルファモイルアミノ基、アルキル及びアリールスルホニルアミノ基、アルキルチオ基、アリールチオ基、スルファモイル基、アルキル及びアリールスルホニル基、アリールオキシカルボニル基、アルコキシカルボニル基、カルバモイル基、イミド基、シリル基又はウレイド基である。
【０３４４】
Ｒ１〜Ｒ１３がアルコール性水酸基を含有しない場合、Ｒ１〜Ｒ１３は、更に好ましくは、水素原子、ハロゲン原子、アルキル基、シクロアルキル基、シアノ基、アルコキシ基、アシルオキシ基、アシルアミノ基、アミノカルボニルアミノ基、アルコキシカルボニルアミノ基、アルキル及びアリールスルホニルアミノ基、アルキルチオ基、スルファモイル基、アルキル及びアリールスルホニル基、アルコキシカルボニル基又はカルバモイル基である。
【０３４５】
Ｒ１〜Ｒ１３がアルコール性水酸基を含有しない場合、Ｒ１〜Ｒ１３は、特に好ましくは水素原子、アルキル基、シクロアルキル基、ハロゲン原子又はアルコキシ基である。
【０３４６】
Ｒ１〜Ｒ１３のうちの隣接する２つが互いに結合して、環を形成してもよい。この環には、芳香族及び非芳香族の炭化水素環並びに複素環が含まれる。これら環は、更に組み合わされて、縮合環を形成していてもよい。
【０３４７】
化合物（ＺＩ−４）は、好ましくは、Ｒ１〜Ｒ１３のうち少なくとも１つがアルコール性水酸基を含んだ構造を有しており、更に好ましくは、Ｒ９〜Ｒ１３のうち少なくとも１つがアルコール性水酸基を含んだ構造を有している。
【０３４８】
Ｚは、上述したように、単結合又は２価の連結基を表している。この２価の連結基としては、例えば、アルキレン基、アリーレン基、カルボニル基、スルホニル基、カルボニルオキシ基、カルボニルアミノ基、スルホニルアミド基、エーテル基、チオエーテル基、アミノ基、ジスルフィド基、アシル基、アルキルスルホニル基、−ＣＨ＝ＣＨ−、アミノカルボニルアミノ基及びアミノスルホニルアミノ基が挙げられる。
【０３４９】
この２価の連結基は、置換基を有していてもよい。これらの置換基としては、例えば、先にＲ１〜Ｒ１３について列挙したのと同様のものが挙げられる。
【０３５０】
Ｚは、好ましくは、単結合、アルキレン基、アリーレン基、エーテル基、チオエーテル基、アミノ基、−ＣＨ＝ＣＨ−、アミノカルボニルアミノ基及びアミノスルホニルアミノ基等の電子求引性を持たない結合又は基であり、更に好ましくは、単結合、エーテル基又はチオエーテル基であり、特に好ましくは、単結合である。
【０３５１】
以下、一般式（ＺＩＩ）及び（ＺＩＩＩ）について説明する。
【０３５２】
一般式（ＺＩＩ）及び（ＺＩＩＩ）中、Ｒ２０４’、Ｒ２０５’、Ｒ２０６及びＲ２０７は、各々独立に、アリール基、アルキル基又はシクロアルキル基を表す。これらアリール基、アルキル基及びシクロアルキル基は、置換基を有していてもよい。
【０３５３】
Ｒ２０４’、Ｒ２０５’、Ｒ２０６及びＲ２０７としてのアリール基の好ましい例としては、先に化合物（ＺＩ−１）におけるＲ２０１’〜Ｒ２０３’について列挙したのと同様の基が挙げられる。
【０３５４】
Ｒ２０４’、Ｒ２０５’、Ｒ２０６及びＲ２０７としてのアルキル基及びシクロアルキル基の好ましい例としては、先に化合物（ＺＩ−２）におけるＲ２０１’〜Ｒ２０３’について列挙した直鎖、分岐又はシクロアルキル基が挙げられる。
【０３５５】
Ｒ２０４’、Ｒ２０５’、Ｒ２０６及びＲ２０７のアリール基、アルキル基、シクロアルキル基は、置換基を有していてもよい。Ｒ２０４’、Ｒ２０５’、Ｒ２０６及びＲ２０７のアリール基、アルキル基、シクロアルキル基が有していてもよい置換基としては、例えば、アルキル基（例えば炭素数１〜１５）、シクロアルキル基（例えば炭素数３〜１５）、アリール基（例えば炭素数６〜１５）、アルコキシ基（例えば炭素数１〜１５）、ハロゲン原子、水酸基、フェニルチオ基等を挙げることができる。
【０３５６】
なお、一般式（ＺＩＩ）におけるＸ−は、一般式（ＺＩ）におけるＸ−と同義である。
【０３５７】
光酸発生剤の他の好ましい例として、下記一般式（ＺＩＶ）、（ＺＶ）又は（ＺＶＩ）により表される化合物が挙げられる。
【化７０】
0005589019.tif 000071
【０３５８】
一般式（ＺＩＶ）〜（ＺＶＩ）中、
Ａｒ３及びＡｒ４は、各々独立に、置換又は無置換のアリール基を表す。  
Ｒ２０８は、一般式（ＺＶ）と（ＺＶＩ）とで各々独立して、アルキル基、シクロアルキル基又はアリール基を表している。これらアルキル基、シクロアルキル基及びアリール基は、置換されていてもよく、置換されていなくてもよい。  
これら基は、フッ素原子により置換されていることが好ましい。こうすると、光酸発生剤が発生する酸の強度を高めることが可能となる。
【０３５９】
Ｒ２０９及びＲ２１０は、各々独立に、アルキル基、シクロアルキル基、アリール基又は電子吸引性基を表す。これらアルキル基、シクロアルキル基、アリール基及び電子吸引性基は、置換されていてもよく、置換されていなくてもよい。アルキル基、シクロアルキル基、アリール基及び電子吸引性基が有していても良い置換基としては、例えば、ハロゲン原子、アルコキシ基（例えば炭素数１〜５）、水酸基、シアノ基、及び、ニトロ基が挙げられる。
【０３６０】
好ましいＲ２０９としては、置換又は無置換のアリール基が挙げられる。  
好ましいＲ２１０としては、電子吸引性基が挙げられる。この電子吸引性基としては、好ましくは、シアノ基及びフロロアルキル基が挙げられる。
【０３６１】
Ａは、アルキレン基、アルケニレン基又はアリーレン基を表す。これらアルキレン基、アルケニレン基及びアリーレン基は、置換基を有していてもよい。
【０３６２】
Ａｒ３、Ａｒ４、Ｒ２０８、Ｒ２０９及びＲ２１０のアリール基の具体例としては、上記一般式（ＺＩ−１）におけるＲ２０１’、Ｒ２０２’及びＲ２０３’としてのアリール基の具体例と同様のものを挙げることができる。
【０３６３】
Ｒ２０８、Ｒ２０９及びＲ２１０のアルキル基及びシクロアルキル基の具体例としては、それぞれ、上記一般式（ＺＩ−２）におけるＲ２０１’、Ｒ２０２’及びＲ２０３’としてのアルキル基及びシクロアルキル基の具体例と同様のものを挙げることができる。
【０３６４】
Ａのアルキレン基としては、炭素数１〜１２のアルキレン（例えば、メチレン基、エチレン基、プロピレン基、イソプロピレン基、ブチレン基、イソブチレン基など）を、Ａのアルケニレン基としては、炭素数２〜１２のアルケニレン基（例えば、エチニレン基、プロペニレン基、ブテニレン基など）を、Ａのアリーレン基としては、炭素数６〜１０のアリーレン基（例えば、フェニレン基、トリレン基、ナフチレン基など）を、それぞれ挙げることができる。
【０３６５】
なお、光酸発生剤として、一般式（ＺＶＩ）により表される構造を複数有する化合物も好ましい。このような化合物としては、例えば、一般式（ＺＶＩ）により表される化合物のＲ２０９又はＲ２１０と、一般式（ＺＶＩ）により表されるもう一つの化合物のＲ２０９又はＲ２１０とが互いに結合した構造を有する化合物が挙げられる。
【０３６６】
光酸発生剤としては、一般式（ＺＩ）〜（ＺＩＩＩ）により表される化合物がより好ましく、一般式（ＺＩ）により表される化合物が更に好ましく、化合物（ＺＩ−１）〜（ＺＩ−３）が特に好ましい。
【０３６７】
光酸発生剤の具体例を以下に示すが、本発明の範囲は、これらに限定されるものではない。
【化７１】
0005589019.tif 000072
【０３６８】
【化７２】
0005589019.tif 000073
【０３６９】
【化７３】
0005589019.tif 000074
【０３７０】
【化７４】
0005589019.tif 000075
【０３７１】
【化７５】
0005589019.tif 000076
【０３７２】
【化７６】
0005589019.tif 000077
【０３７３】
【化７７】
0005589019.tif 000078
【０３７４】
【化７８】
0005589019.tif 000079
【０３７５】
なお、光酸発生剤は、１種を単独で使用してもよく、２種以上を組み合わせて使用してもよい。２種以上を組み合わせて使用する際には、水素原子を除く全原子数が２以上異なる２種の有機酸を発生する化合物を組み合わせることが好ましい。
【０３７６】
本発明の化合物(Ｐ)は、一般式(ＳＡ１)で表されるスルホン酸アニオンを有する、化合物(Ｚ１−１)又は化合物(Ｚ１−４)と組み合わせて使用すると、発生する酸を適度な強度とすることができ、好ましい。
【０３７７】
本発明に係る組成物が光酸発生剤を更に含んでいる場合、その含有量は、組成物の全固形分を基準として、好ましくは０．１〜４０質量％であり、より好ましくは０．５〜３０質量％であり、更に好ましくは１〜２０質量％である。
【０３７８】
〔５〕溶剤
本発明に係る組成物は溶剤を含有することが好ましい。  
組成物を調製する際に使用できる溶剤としては、各成分を溶解するものである限り特に限定されないが、例えば、アルキレングリコールモノアルキルエーテルカルボキシレート（プロピレングリコールモノメチルエーテルアセテート（ＰＧＭＥＡ、別名１−メトキシ−２−アセトキシプロパン）など）、アルキレングリコールモノアルキルエーテル（プロピレングリコールモノメチルエーテル（ＰＧＭＥ、別名１−メトキシ−２−プロパノール）など）、乳酸アルキルエステル（乳酸エチル、乳酸メチルなど）、環状ラクトン（γ−ブチロラクトンなど、好ましくは炭素数４〜１０）、鎖状又は環状のケトン（２−ヘプタノン、シクロヘキサノンなど、好ましくは炭素数４〜１０）、アルキレンカーボネート（エチレンカーボネート、プロピレンカーボネートなど）、カルボン酸アルキル（酢酸ブチルなどの酢酸アルキルが好ましい）、及びアルコキシ酢酸アルキル（エトキシプロピオン酸エチル）などが挙げられる。その他使用可能な溶媒として、例えば、ＵＳ２００８／０２４８４２５Ａ１号明細書の［０２４４］以降に記載されている溶剤などが挙げられる。
【０３７９】
上記の溶剤のうち、アルキレングリコールモノアルキルエーテルカルボキシレート、アルキレングリコールモノアルキルエーテル、及び乳酸エチルが特に好ましい。
【０３８０】
これら溶媒は、単独で用いてもよく、２種以上を混合して用いてもよい。２種以上を混合して用いる場合、水酸基を含んだ溶剤と水酸基を含んでいない溶剤とを混合することが好ましい。水酸基を含んだ溶剤と水酸基を含んでいない溶剤との質量比は、通常は１／９９〜９９／１であり、好ましくは１０／９０〜９０／１０であり、更に好ましくは２０／８０〜６０／４０である。
【０３８１】
水酸基を含んだ溶剤としてはアルキレングリコールモノアルキルエーテル又は乳酸アルキルエステルが好ましく、水酸基を含んでいない溶剤としてはアルキレングリコールモノアルキルエーテルカルボキシレートが好ましい。溶剤の５０質量％以上がプロピレングリコールモノメチルエーテルである溶剤を用いることが特に好ましい。
【０３８２】
なお、溶剤の使用量は、組成物の全固形分濃度が、好ましくは０．１〜１０重量％、より好ましくは２．０〜６．０質量％、更に好ましくは３．０〜５．０質量％となるように定める。
【０３８３】
〔６〕界面活性剤
本発明に係る組成物は、界面活性剤を更に含有していてもよい。この界面活性剤としては、フッ素系及び／又はシリコン系界面活性剤が特に好ましい。
【０３８４】
この界面活性剤としては、例えば、大日本インキ化学工業（株）製のメガファックＦ１７６及びメガファックＲ０８、ＯＭＮＯＶＡ社製のＰＦ６５６及びＰＦ６３２０、トロイケミカル（株）製のトロイゾルＳ−３６６、住友スリーエム（株）製のフロラードＦＣ４３０、並びに、信越化学工業（株）製のポリシロキサンポリマーＫＰ−３４１が挙げられる。
【０３８５】
また、フッ素系及び／又はシリコン系界面活性剤以外の界面活性剤を使用することもできる。より具体的には、ポリオキシエチレンアルキルエーテル類及びポリオキシエチレンアルキルアリールエーテル類等が挙げられる。
【０３８６】
その他、公知の界面活性剤が適宜使用可能である。使用可能な界面活性剤としては、例えば、米国特許２００８／０２４８４２５Ａ１号明細書の［０２７３］以降に記載の界面活性剤が挙げられる。
【０３８７】
界面活性剤は、単独で使用してもよいし、２種以上を併用してもよい。  
本発明に係る組成物が界面活性剤を更に含んでいる場合、その含有量は、組成物の全固形分を基準として、好ましくは０．０００１〜２質量％であり、より好ましくは０．００１〜１質量％である。
【０３８８】
〔７〕溶解阻止化合物
本発明に係る組成物は、酸の作用により分解してアルカリ現像液中での溶解度が増大する、分子量３０００以下の溶解阻止化合物（以下、「溶解阻止化合物」ともいう）を更に含んでいてもよい。
【０３８９】
この溶解阻止化合物としては、２２０ｎｍ以下の透過性を低下させないため、Ｐｒｏｃｅｅｄｉｎｇ  ｏｆ  ＳＰＩＥ，  ２７２４，３５５  （１９９６）に記載されている酸分解性基を含むコール酸誘導体等の、酸分解性基を含有する脂環族又は脂肪族化合物が好ましい。この酸分解性基としては、例えば、先に樹脂（Ｐ）における一般式（３）の「ＯＹ１」、及び、一般式（４）の「ＣＯＯＹ２」と同様のものが挙げられる。
【０３９０】
なお、本発明に係る組成物をＫｒＦエキシマレーザーで露光するか又は電子線で照射する場合には、溶解阻止化合物としては、フェノール化合物のフェノール性水酸基を酸分解基で置換した構造を含んだ化合物が好ましい。フェノール化合物としては、フェノール骨格を１〜９個含有するものが好ましく、２〜６個含有するものが更に好ましい。
【０３９１】
溶解阻止化合物の分子量は、３０００以下であり、好ましくは３００〜３０００であり、更に好ましくは５００〜２５００である。
【０３９２】
本発明に係る組成物が溶解阻止化合物を含有する場合、その添加量は、組成物の全固形分を基準として、好ましくは０．０００１〜２０質量％であり、より好ましくは０．５〜１０質量％である。
【０３９３】
以下に溶解阻止化合物の具体例を示すが、本発明はこれらに限定されない。
【化７９】
0005589019.tif 000080
【０３９４】
〔８〕その他の添加剤
本発明に係る組成物は、例えば、必要に応じて、染料、可塑剤、光増感剤、光吸収剤、及び現像液に対する溶解を促進させる化合物（以下、溶解促進性化合物ともいう）等を更に含有させることができる。また、特開２００６−２０８７８１号公報及び特開２００７−２８６５７４号公報等に記載されているプロトンアクセプター性官能基を備えた化合物も好適に用いることができる。
【０３９５】
上記の溶解促進性化合物は、例えば、フェノール性水酸基を２個以上、又はカルボキシ基を１個以上有する分子量１０００以下の低分子化合物である。なお、カルボキシ基を有する場合は、溶解促進性化合物は、脂環族又は脂肪族化合物であることが好ましい。
【０３９６】
これら溶解促進性化合物の添加量は、樹脂（Ｐ）の質量を基準として、好ましくは０〜５０質量％であり、更に好ましくは５〜３０質量％である。現像残渣抑制及び現像時パターン変形防止の観点から、この添加量は、５０質量％以下とすることが好ましい。
【０３９７】
なお、上記の溶解促進性化合物は、例えば、特開平４−１２２９３８号、特開平２−２８５３１号、米国特許第４９１６２１０号及び欧州特許第２１９２９４号等に記載の方法を参考にして、容易に合成することができる。
【０３９８】
〔９〕パターン形成方法
本発明に係る組成物は、典型的には、以下のようにして用いられる。即ち、本発明に係る組成物は、典型的には、基板等の支持体上に塗布されて、膜を形成する。この膜の厚みは、０.０２〜０．１μｍが好ましい。基板上に塗布する方法としては、スピン塗布が好ましく、その回転数は１０００〜３０００ｒｐｍが好ましい。
【０３９９】
例えば、この組成物は、精密集積回路素子の製造等に使用される基板（例：シリコン／二酸化シリコン被覆、窒化シリコン及びクロム蒸着された石英基板など）上に、スピナー及びコーター等の適当な塗布方法により塗布される。その後、これを乾燥して、感活性光線性又は感放射線性の膜（以下、レジスト膜ともいう）を得る。なお、公知の反射防止膜を予め塗設することもできる。
【０４００】
次いで、このレジスト膜に活性光線又は放射線（好ましくは、電子線、Ｘ線又はＥＵＶ光）を照射し、好ましくはベーク（通常８０〜１５０℃、より好ましくは９０〜１３０℃）を行った後、現像する。これにより良好なパターンを得ることができる。そして、このパターンをマスクとして用いて、適宜エッチング処理及びイオン注入などを行い、半導体微細回路及びインプリント用モールド構造体等を作成する。
【０４０１】
なお、本発明の組成物を用いてインプリント用モールドを作成する場合のプロセスの詳細については、例えば、特許第４１０９０８５号公報、特開２００８−１６２１０１号公報、及び「ナノインプリントの基礎と技術開発・応用展開―ナノインプリントの基板技術と最新の技術展開―編集：平井義彦（フロンティア出版）」等を参照されたい。また、特に情報記録媒体の製造に好適なモールド構造体の製造方法については、例えば、特許第４１０９０８５号公報及び特開２００８−１６２１０１号公報を参照されたい。
【０４０２】
現像工程では、通常アルカリ現像液を用いる。現像方法は、パドル形成、ディップ及びダイナミックディスペンス等の公知の方法を適宜使用する。アルカリ現像液としては、種々のアルカリ水溶液が適用可能であるが、通常は、テトラメチルアンモニウムヒドロキシドアルカリ性水溶液が使用される。アルカリ現像液には、アルコール類及び／又は界面活性剤を、適当量添加してもよい。
【０４０３】
アルカリ現像液の濃度は、通常、０．１〜２０質量％である。アルカリ現像液のｐＨは、通常、１０．０〜１５．０である。
【０４０４】
また、本発明の組成物は、塗布、製膜、露光した後に、有機溶剤を主成分とする現像液を用いて現像し、ネガ型パターンを得るプロセスにも用いることができる。このようなプロセスとしては例えば特開２０１０−２１７８８４号公報に記載されているプロセスを用いることができる。
【０４０５】
有機系現像液としては、エステル系溶剤（酢酸ブチル、酢酸エチルなど）、ケトン系溶剤（２−ヘプタノン、シクロヘキサノンなど）、アルコール系溶剤、アミド系溶剤、エーテル系溶剤等の極性溶剤及び炭化水素系溶剤を用いることができる。有機系現像液全体としての含水率は１０質量％未満であることが好ましく、実質的に水分を含有しないことがより好ましい。
【０４０６】
また、本発明のパターン形成方法において、レジスト膜をマスクブランクス上に形成しても良い。
【０４０７】
ここで、マスクブランクスとは、半導体製造工程に用いられるフォトマスクを作製するための材料であり、通常、透明基板（好ましくはガラス基板）の上に遮光膜が設けられてなる。透明基板に対する遮光膜の形成方法は特に限定されないが、例えば、透明基板上に、遮光材料を構成する材料を化学蒸着することにより形成することができる。
【０４０８】
遮光膜を構成する材料としては、タンタル、クロム、モリブデン、チタン、ジルコニウム、スズ、ガリウム、アルミニウム等の金属を主成分とし、これらの金属元素の酸化物、窒化物、酸化窒化物が好適に用いられる。具体的には、酸化クロム、窒化クロム、クロム、酸化タンタル、窒化タンタル、タンタル、モリブデンシリサイド酸化物、モリブデンシリサイド窒化物、モリブデンシリサイド酸化窒化物、モリブデン等を挙げることができる。
【０４０９】
遮光膜は単層でも良いが、複数の材料を塗り重ねた複層構造であることがより好ましい。複層構造の場合、１層当たりの膜の厚みは、特に限定されないが、５ｎｍ〜１００ｎｍであることが好ましく、１０ｎｍ〜８０ｎｍであることがより好ましい。遮光膜全体の厚みとしては、特に限定されないが、５ｎｍ〜２００ｎｍであることが好ましく、１０ｎｍ〜１５０ｎｍであることがより好ましい。
【０４１０】
このようなマスクブランクス上にレジスト膜を形成し、露光、現像することにより、フォトマスクを得ることができる。
【実施例】
【０４１１】
以下、実施例により本発明を更に詳細に説明するが、本発明の内容はこれにより限定されるものではない。
【０４１２】
＜参考合成例１：修飾ポリヒドロキシスチレン化合物(ＰＨＳ−Ｍ１)の合成＞
ポリヒドロキシスチレン化合物としてのポリ（ｐ−ヒドロキシスチレン）（ＶＰ−２５００，日本曹達株式会社製）３０．０ｇをアセトン１２０ｇに溶解し、１−クロロメチルナフタレン１．３２ｇ、炭酸カリウム２．０７ｇ(１−クロロメチルナフタレンに対し、２等量)、ヨウ化ナトリウム０．５６ｇ(１−クロロメチルナフタレンに対し０．５等量)を加え、４時間還流した。エバポレーターでアセトンを約半分量留去した後、酢酸エチル２００ｍＬ、次いで１規定塩酸２００ｍＬを攪拌しながら加えた。分液ロートに移し、水層を除去した後、有機層を１規定塩酸２００ｍＬ、次いで蒸留水２００ｍＬで洗浄し、エバポレーターで有機層を濃縮した。以上の操作により、３％ナフチルメチル化されたポリ（ｐ−ヒドロキシスチレン）を得た。
【０４１３】
＜参考合成例２：修飾ポリヒドロキシスチレン化合物(ＰＨＳ−Ｍ２)の合成＞
１−クロロメチルナフタレンの添加量を１．３２ｇから２．２１ｇに変えた以外は、参考合成例１と同様にして、５％ナフチルメチル化されたポリ（ｐ−ヒドロキシスチレン）を得た。
【０４１４】
＜参考合成例３：修飾ポリヒドロキシスチレン化合物(ＰＨＳ−Ｍ３)の合成＞
ポリヒドロキシスチレン化合物としてのポリ（ｐ−ヒドロキシスチレン）（ＶＰ−２５００，日本曹達株式会社製）３０．０ｇをアセトン１７０ｇに溶解し、臭化ベンジル３．４２ｇ、炭酸カリウム３．５９ｇ(臭化ベンジルに対し、１．３等量)、を加え、４時間還流した。その後の操作は参考合成例１と同様にして、８％ベンジル化されたポリ（ｐ−ヒドロキシスチレン）を得た。
【０４１５】
＜参考合成例４：修飾ポリヒドロキシスチレン化合物(ＰＨＳ−Ｍ４)の合成＞
ＶＰ−２５００をＶＰ−８０００(日本曹達株式会社製)に、臭化ベンジル添加量を３．４２ｇから２．１４ｇに変えた以外は、参考合成例３と同様にして、５％ベンジル化されたポリ（ｐ−ヒドロキシスチレン）を得た。
【０４１６】
＜参考合成例５：修飾ポリヒドロキシスチレン化合物(ＰＨＳ−Ｍ５)の合成＞
ポリヒドロキシスチレン化合物としてのポリ（ｐ−ヒドロキシスチレン）（ＶＰ−２５００，日本曹達株式会社製）３０．０ｇをテトラヒドロフラン(ＴＨＦ)１７０ｇに溶解し、トリエチルアミン２６．５３ｇを加え、氷水浴中で攪拌した。反応液に、１−ナフトイルクロリド２．３４ｇのＴＨＦ溶液を滴下し、４時間攪拌した後、蒸留水を加えて反応を停止した。ＴＨＦを減圧留去して反応物を酢酸エチルに溶解した。得られた有機層を蒸留水で５回洗浄した後、有機層をエバポレーターで濃縮した。以上の操作により、５％ナフトイル化されたポリ（ｐ−ヒドロキシスチレン）を得た。
【０４１７】
＜参考合成例６：修飾ポリヒドロキシスチレン化合物(ＰＨＳ−Ｍ６)の合成＞
１−ナフトイルクロリド２．３４ｇをフェニルイソシアネート１．５０ｇに変えた以外は、参考合成例５と同様にして、５％フェニルカルバモイル化されたポリ（ｐ−ヒドロキシスチレン）を得た。
【０４１８】
＜合成例１：化合物（Ｐ−１）の合成＞
(クロロエーテル化合物の合成)
ディーンスターク管を備えた３００ｍＬナス型フラスコに、１−アダマンタンカルボアルデヒド２０．０ｇ、シクロヘキサンエタノール３４．３５ｇ、カンファースルホン酸１．４１ｇ、ヘプタン１００ｍＬを加え、８時間還流を行った。室温に戻した後、トリエチルアミン３．１ｇを加えて攪拌し、飽和重曹水で２回、蒸留水で１回、有機層を洗浄した。減圧加熱条件でヘプタン及び未反応のシクロヘキサンエタノールを除去することで、アセタール化合物として、下記に示す化合物１を得た。
【０４１９】
次に、得られた化合物１の全量に対し、塩化アセチル１１．４７ｇを加え、４５℃の水浴で４時間攪拌した。室温に戻した後、減圧条件で未反応の塩化アセチルを除去することで、クロロエーテル化合物として、下記に示す化合物Ｃｌ−１を含む液を得た。１Ｈ−ＮＭＲより、化合物Ｃｌ−１／１−アダマンタンカルボアルデヒド／酢酸シクロヘキシルエチル／シクロヘキサンエタノール＝１．００／０．１７／１．２６／０．２８ (モル比)の混合物として得られ、生成物中の化合物Ｃｌ−１の質量％濃度は５２．８％であった。
【化８０】
0005589019.tif 000081
【０４２０】
(化合物(Ｐ−１)の合成)
ポリヒドロキシスチレン化合物としてのポリ（ｐ−ヒドロキシスチレン）（ＶＰ−２５００，日本曹達株式会社製）１０．０ｇをテトラヒドロフラン(ＴＨＦ)５０ｇに溶解し、トリエチルアミン８．８５ｇを加え、氷水浴中で攪拌した。反応液に、上記で得られた化合物Ｃｌ−１を含む混合液(７．８４ｇ)を滴下し、４時間攪拌した。反応液を少量採取して１Ｈ−ＮＭＲを測定したところ、保護率は１４．５％であった。その後、少量の化合物Ｃｌ−１を含む混合液を追添して１時間攪拌し、１Ｈ−ＮＭＲを測定する操作を繰り返し、保護率が目標値である１６．０％を超えた時点で蒸留水を加えて反応を停止した。ＴＨＦを減圧留去して反応物を酢酸エチルに溶解した。得られた有機層を蒸留水で５回洗浄した後、有機層をヘキサン１．５Ｌ中に滴下した。得られた沈殿を濾別し、少量のヘキサンで洗浄した後、プロピレングリコールモノメチルエーテルアセテート（ＰＧＭＥＡ）３５ｇに溶解した。得られた溶液からエバポレーターで低沸点溶媒を除去することで、化合物（Ｐ−１）のＰＧＭＥＡ溶液（２３．４質量％）が４１．３ｇ得られた。
【０４２１】
得られた化合物（Ｐ−１）につき、１Ｈ−ＮＭＲ測定により、化合物（Ｐ−１）の組成比（モル比）を算出した。１Ｈ−ＮＭＲ測定方法を以下に示す。
【０４２２】
(１Ｈ−ＮＭＲ測定方法)
化合物(Ｐ−１)のＰＧＭＥＡ溶液０．５ｇを酢酸エチル１．５ｍｌ、トリエチルアミン０．５ｍｌで希釈し、ヘキサン５０ｇ中へ滴下した。得られた沈殿をろ別し、そのうち７５ｍｇをＤＭＳＯ−ｄ６１．１ｇに溶解した。この溶液を１Ｈ−ＮＭＲにて測定した。  
得られた化合物（Ｐ−１）の１Ｈ−ＮＭＲチャートを図１に示す。
【０４２３】
また、ＧＰＣ（溶媒：ＴＨＦ）測定により、化合物（Ｐ−１）の重量平均分子量（Ｍｗ：ポリスチレン換算）、数平均分子量（Ｍｎ：ポリスチレン換算）及び分散度（Ｍｗ／Ｍｎ、以下「ＰＤＩ」ともいう）を算出した。これらの結果を、以下の化学式中に示す。
【化８１】
0005589019.tif 000082
【０４２４】
＜合成例２：化合物（Ｐ−４）の合成＞
（クロロエーテル化合物の合成）
５００ｍＬナス型フラスコに、１−アダマンタンカルボアルデヒド２０．０ｇ、オルトギ酸トリエチル２３．４６ｇ、カンファースルホン酸２８３ｍｇ、ヘキサン１００ｍＬを加え、２５℃で１時間攪拌を行った。トリエチルアミン６１７ｍｇを加えて攪拌し、蒸留水１５０ｍＬで３回、有機層を洗浄した。減圧条件でヘキサンを除去することで、アセタール化合物として、下記に示す化合物２を２５．９ｇ得た。
【０４２５】
次に、得られた化合物２の２５．０ｇに対し、塩化アセチル１０．７０ｇを加え、４５℃の水浴で６時間攪拌した。室温に戻した後、減圧条件で未反応の塩化アセチルを除去することで、クロロエーテル化合物として、下記に示す化合物Ｃｌ−２を２２．０７ｇ得た。
【０４２６】
１Ｈ−ＮＭＲ（ＣＤＣｌ３：ｐｐｍ）δ：１．２２（３Ｈ、ｔ）、１．４５−２．１５（１５Ｈ、ｍ）、３．４０−３．６０（１Ｈ、ｍ）、３．９０−４．０５（１Ｈ、ｍ）、５．２２（１Ｈ、ｓ）
【化８２】
0005589019.tif 000083
【０４２７】
（化合物（Ｐ−４）の合成）
ポリヒドロキシスチレン化合物としてのポリ（ｐ−ヒドロキシスチレン）（ＶＰ−２５００，日本曹達株式会社製）１０．０ｇをテトラヒドロフラン（ＴＨＦ）６０ｇに溶解し、トリエチルアミン８．８５ｇを加え、氷水浴中で攪拌した。反応液に、上記で得られた化合物Ｃｌ−２（４．３８ｇ）を滴下し、４時間攪拌した。反応液を少量採取して１Ｈ−ＮＭＲを測定したところ、保護率は２１．２％であった。その後、少量の化合物Ｃｌ−２を追添して１時間攪拌し、１Ｈ−ＮＭＲを測定する操作を繰り返し、保護率が目標値である２３．０％を超えた時点で蒸留水を加えて反応を停止した。ＴＨＦを減圧留去して反応物を酢酸エチルに溶解した。得られた有機層を蒸留水で５回洗浄した後、有機層をヘキサン１．５Ｌ中に滴下した。得られた沈殿を濾別し、少量のヘキサンで洗浄した後、ＰＧＭＥＡ３５ｇに溶解した。得られた溶液からエバポレーターで低沸点溶媒を除去することで、化合物（Ｐ−４）のＰＧＭＥＡ溶液（２２．３質量％）が４５．３ｇ得られた。
【０４２８】
得られた化合物（Ｐ−４）につき、合成例１と同様の方法で１Ｈ−ＮＭＲ及びＧＰＣを測定した。  
得られた化合物（Ｐ−４）の１Ｈ−ＮＭＲチャートを図２に示す。
【０４２９】
＜合成例３：化合物（Ｐ−１３）の合成＞
ポリヒドロキシスチレン化合物としての(ＰＨＳ−Ｍ３)１０．０ｇをテトラヒドロフラン(ＴＨＦ)５０ｇに溶解し、トリエチルアミン８．８５ｇを加え、氷水浴中で攪拌した。反応液に、上記で得られた化合物Ｃｌ−１を含む混合液(７．８４ｇ)を滴下し、４時間攪拌した。反応液を少量採取して１Ｈ−ＮＭＲを測定したところ、保護率は１４．３％であった。蒸留水を加えて反応を停止した。ＴＨＦを減圧留去して反応物を酢酸エチルに溶解した。得られた有機層を蒸留水で５回洗浄した後、有機層をヘキサン１．２Ｌ中に滴下した。得られた沈殿を濾別し、少量のヘキサンで洗浄した後、ＰＧＭＥＡ３５ｇに溶解した。得られた溶液からエバポレーターで低沸点溶媒を除去することで、化合物（Ｐ−１３）のＰＧＭＥＡ溶液（２２．４質量％）が４４．８ｇ得られた。
【０４３０】
得られた化合物（Ｐ−１３）につき、合成例１と同様の方法で１Ｈ−ＮＭＲ及びＧＰＣを測定した。化合物（Ｐ−１３）の１Ｈ−ＮＭＲチャートを図３に示す。
【０４３１】
＜合成例４：化合物（Ｐ−１６）の合成＞
（クロロエーテル化合物の合成）
５００ｍＬナス型フラスコに、１−アダマンタンカルボアルデヒド２０．０ｇ、オルトギ酸トリメチル１６．８ｇ、カンファースルホン酸２８３ｍｇ、ヘキサン１００ｍＬを加え、２５℃で１時間攪拌を行った。トリエチルアミン６１７ｍｇを加えて攪拌し、蒸留水１５０ｍＬで３回、有機層を洗浄した。減圧条件でヘキサンを除去することで、アセタール化合物として、下記に示す化合物１０を２４．０ｇ得た。
【０４３２】
次に、得られた化合物１０の２０．０ｇに対し、塩化アセチル８．９６ｇを加え、４５℃の水浴で４時間攪拌した。室温に戻した後、減圧条件で未反応の塩化アセチルを除去することで、クロロエーテル化合物として、下記に示す化合物Ｃｌ−１０を２０．４２ｇ得た。
【０４３３】
１Ｈ−ＮＭＲ（ＣＤＣｌ３：ｐｐｍ）δ：１．５８〜１．８３（１２Ｈ、ｍ）、２．０２（３Ｈ、ｓ）、３．５２（３Ｈ、ｓ）、５．０８（１Ｈ、ｓ）
【化８３】
0005589019.tif 000084
【０４３４】
（化合物（Ｐ−１６）の合成）
ポリヒドロキシスチレン化合物としてのポリ（ｐ−ヒドロキシスチレン）（ＶＰ−２５００，日本曹達株式会社製）３０．０ｇをテトラヒドロフラン（ＴＨＦ）１８０ｇに溶解し、トリエチルアミン２６．５３ｇを加え、氷水浴中で攪拌した。反応液に、上記で得られた化合物Ｃｌ−１０（１４．８８ｇ）を滴下し、４時間攪拌した。反応液を少量採取して１Ｈ−ＮＭＲを測定したところ、保護率は１９．２％であった。その後、少量の化合物Ｃｌ−１０を追添して１時間攪拌し、１Ｈ−ＮＭＲを測定する操作を繰り返し、保護率が目標値である２３．０％を超えた時点で蒸留水を加えて反応を停止した。ＴＨＦを減圧留去して反応物を酢酸エチルに溶解した。得られた有機層を蒸留水で５回洗浄した後、有機層をヘキサン２．５Ｌ中に滴下した。得られた沈殿を濾別し、少量のヘキサンで洗浄した後、ＰＧＭＥＡ７５ｇに溶解した。得られた溶液からエバポレーターで低沸点溶媒を除去することで、化合物（Ｐ−１６）のＰＧＭＥＡ溶液（２７．２質量％）が１１０．２ｇ得られた。
【０４３５】
得られた化合物（Ｐ−１６）につき、合成例１と同様の方法で１Ｈ−ＮＭＲ及びＧＰＣを測定した。化合物（Ｐ−１６）の１Ｈ−ＮＭＲチャートを図４に示す。
【０４３６】
＜合成例５：化合物（Ｐ−３３）の合成＞
ポリヒドロキシスチレン化合物として（ＰＨＳ−Ｍ２）１０．０ｇをテトラヒドロフラン（ＴＨＦ）６０ｇに溶解し、トリエチルアミン８．８４ｇを加え、氷水浴中で攪拌した。反応液に、上記で得られた化合物Ｃｌ−１０（４．１１ｇ）を滴下し、４時間攪拌した。反応液を少量採取して１Ｈ−ＮＭＲを測定したところ、保護率は１８．２％であった。蒸留水を加えて反応を停止した。ＴＨＦを減圧留去して反応物を酢酸エチルに溶解した。得られた有機層を蒸留水で５回洗浄した後、有機層をヘキサン１．５Ｌ中に滴下した。得られた沈殿を濾別し、少量のヘキサンで洗浄した後、ＰＧＭＥＡ３５ｇに溶解した。得られた溶液からエバポレーターで低沸点溶媒を除去することで、化合物（Ｐ−３３）のＰＧＭＥＡ溶液（２４．４質量％）が４５．２ｇ得られた。
【０４３７】
得られた化合物（Ｐ−３３）につき、合成例１と同様の方法で１Ｈ−ＮＭＲ及びＧＰＣを測定した。化合物（Ｐ−３３）の１Ｈ−ＮＭＲチャートを図５に示す。
【０４３８】
＜合成例６：化合物（Ｐ−３６）の合成＞
（クロロエーテル化合物の合成）
５００ｍＬナス型フラスコに、１−アダマンタンカルボアルデヒド２０．０ｇ、オルトギ酸トリイソプロピル３０．１２ｇ、カンファースルホン酸２８３ｍｇ、ヘキサン１００ｍＬを加え、２５℃で１時間攪拌を行った。トリエチルアミン６１７ｍｇを加えて攪拌し、蒸留水１５０ｍＬで３回、有機層を洗浄した。減圧条件でヘキサンを除去することで、アセタール化合物として、下記に示す化合物１３を２９．５２ｇ得た。
【０４３９】
次に、得られた化合物１３の２０．０ｇに対し、塩化アセチル７．６６ｇを加え、４５℃の水浴で４時間攪拌した。室温に戻した後、減圧条件で未反応の塩化アセチルを除去することで、クロロエーテル化合物として、下記に示す化合物Ｃｌ−１３を１６．５９ｇ得た。
【０４４０】
１Ｈ−ＮＭＲ（ＣＤＣｌ３：ｐｐｍ）δ：１．１２−１．２５(６Ｈ、ｍ)、１．６０−１．７７(１２Ｈ、ｍ)、１．９６−２．０８（３Ｈ、ｍ）、４．０３（１Ｈ、ｓｅｐ）、５．２９（１Ｈ、ｓ）
【化８４】
0005589019.tif 000085
【０４４１】
（化合物（Ｐ−３６）の合成）
ポリヒドロキシスチレン化合物としてのポリ（ｐ−ヒドロキシスチレン）（ＶＰ−２５００，日本曹達株式会社製）１０．０ｇをテトラヒドロフラン（ＴＨＦ）６０ｇに溶解し、トリエチルアミン８．８４ｇを加え、氷水浴中で攪拌した。反応液に、上記で得られた化合物Ｃｌ−１３（１０．１０ｇ）の１０ｇＴＨＦ溶液を滴下し、４時間攪拌した。蒸留水を加えて反応を停止した。ＴＨＦを減圧留去して反応物を酢酸エチルに溶解した。得られた有機層を蒸留水で５回洗浄した後、有機層をヘキサン８００ｍＬ中に滴下した。得られた沈殿を濾別し、少量のヘキサンで洗浄した後、ＰＧＭＥＡ３５ｇに溶解した。得られた溶液からエバポレーターで低沸点溶媒を除去することで、化合物（Ｐ−３６）のＰＧＭＥＡ溶液（２４．７質量％）が５４．６３ｇ得られた。
【０４４２】
得られた化合物（Ｐ−３６）につき、合成例１と同様の方法で１Ｈ−ＮＭＲ及びＧＰＣを測定した。化合物（Ｐ−３６）の１Ｈ−ＮＭＲチャートを図６に示す。
【０４４３】
＜合成例７〜２３：他の化合物（Ａ）の合成＞
使用するポリヒドロキシスチレン化合物、及びクロロエーテル化合物を適宜変更した以外は、合成例１と同様の方法で化合物（Ｐ−２）、（Ｐ−３）、（Ｐ−５）〜（Ｐ−１２）、（Ｐ−１４）、（Ｐ−１５）、（Ｐ−１７）、（Ｐ−３４）、（Ｐ−３５）、（Ｐ−３７）、（Ｐ−３８）を合成した。合成に使用したポリヒドロキシスチレン化合物、及びクロロエーテル化合物を以下に示す。なお、使用したクロロエーテル化合物は、合成例１と同様、対応するアルデヒド化合物を出発原料とし、アセタール化合物を経由して合成した。
【表１】
0005589019.tif 000086
【０４４４】
【化８５】
0005589019.tif 000087
【０４４５】
【化８６】
0005589019.tif 000088
【０４４６】
【化８７】
0005589019.tif 000089
【０４４７】
＜合成例２４：化合物（Ｐ−１８）の合成＞
ポリヒドロキシスチレン化合物として(ＰＨＳ−Ｍ４)(ヒドロキシスチレンユニット８３．３ｍｍｏｌ相当)、クロロエーテル化合物としてＣｌ−２を使用し、合成例１と同様の方法で１９ｍｏｌ％分反応させ、蒸留水を加えて反応を停止した。ＴＨＦを減圧留去して反応物を酢酸エチルに溶解した。得られた有機層を蒸留水で５回洗浄したのち、濃縮乾固した。
【０４４８】
得られたポリマーをＮ，Ｎ−ジメチルホルムアミド（ＤＭＦ）４０ｇに溶解し、ピリジン６．５８ｇ、スルホ化剤として２−スルホ安息香酸無水物(以下、ＳＮ−１と略すことがある)０．９２ｇ、Ｎ，Ｎ−ジメチルアミノピリジン１２２ｍｇを加え、室温で５時間攪拌した。反応液を酢酸エチル１００ｍＬの入った分液ロートに移し、有機層を飽和食塩水１００ｍＬで５回洗浄し、有機層をエバポレーターで濃縮し、酢酸エチルを除去した。
【０４４９】
得られたポリマーをテトラヒドロフラン（ＴＨＦ）３０ｍＬ及びメタノール１０ｍＬに溶解し、ＰＡＧ前駆体として臭化トリフェニルスルホニウム(以下、ＰＧ−１と略すことがある)１．７２ｇを加え、室温で３時間攪拌した。反応液をエバポレーターで濃縮した後、酢酸エチル１００ｍＬに再溶解して有機層を蒸留水１００ｍＬで５回洗浄した。有機層を濃縮し、アセトン５０ｍＬに溶解した後、蒸留水：メタノール＝１５：１（体積比）の混合溶液７００ｍＬ中に滴下した。上澄み液を除去して得られた固体を酢酸エチル５０ｍＬに溶解し、ヘキサン７００ｍＬ中に滴下した。上澄みを除去して得られた沈殿を３２ｇのＰＧＭＥＡに溶解した。得られた溶液からエバポレーターで低沸点溶媒を除去することで、化合物（Ｐ−１８）のＰＧＭＥＡ溶液（２７．２質量％）が４５．１ｇ得られた。
【化８８】
0005589019.tif 000090
【０４５０】
＜合成例２５〜３０：化合物（Ｐ−１９）〜（Ｐ−２４）の合成＞
使用するポリヒドロキシスチレン化合物、クロロエーテル化合物、スルホ化剤及びＰＡＧ前駆体を適宜変更した以外は、合成例２４と同様の方法で合成した。合成に使用した試薬を以下に示す。
【表２】
0005589019.tif 000091
【０４５１】
【化８９】
0005589019.tif 000092
【０４５２】
【化９０】
0005589019.tif 000093
【０４５３】
＜合成例３１：化合物（Ｐ−２５）の合成＞
１−メトキシー２−プロパノール１１．０ｇを窒素気流下、７０℃に加熱した。この液を攪拌しながら、以下に示すモノマー（Ｍ−１）１０．０ｇ、モノマー（Ｍ−２）３．７４ｇ、１−メトキシ−２−プロパノール４３．９６ｇ、２，２’−アゾビスイソ酪酸ジメチル〔Ｖ−６０１、和光純薬工業（株）製〕２．１３ｇの混合溶液を２時間かけて滴下した。滴下終了後、７０℃で更に４時間攪拌した。反応液を放冷後、多量のヘキサン／酢酸エチルで再沈殿を行い、真空乾燥を行うことで、本発明の高分子化合物（Ｐ−２５）を９．２１ｇ得た。
【化９１】
0005589019.tif 000094
【０４５４】
【化９２】
0005589019.tif 000095
【０４５５】
＜合成例３２〜３７：化合物（Ｐ−２６）〜（Ｐ−２９）の合成＞
合成例３１を基に、使用するモノマー種を適宜変更することで、本発明の高分子化合物（Ｐ−２６）〜（Ｐ−２９）、（Ｐ−３９）及び（Ｐ−４０）を得た。
【化９３】
0005589019.tif 000096
【０４５６】
＜合成例３８〜３９：化合物（Ｐ−３０）〜（Ｐ−３１）の合成＞
ポリヒドロキシスチレン化合物を、４−ｔｅｒｔ−ブチルカリックス[８]アレーン(合成例３８)、及び１，３，５−トリ(１’,１’−ジ(４−ヒドロキシフェニル)エチル)ベンゼン(合成例３９)に変えた以外は、合成例２と同様の方法で、本発明の化合物（Ｐ−３０）及び（Ｐ−３１）を合成した。
【化９４】
0005589019.tif 000097
【０４５７】
＜合成例４０：化合物（Ｐ−３２）の合成＞
ポリヒドロキシスチレン化合物としてのポリ（ｐ−ヒドロキシスチレン）（ＶＰ−２５００，日本曹達株式会社製）３０ｇをＰＧＭＥＡ１２０ｇに溶解した。この溶液に、ビニルエーテル化合物として２，６−ジフェニルフェニルオキシエチルビニルエーテル１３．８２ｇ及び１．４５ｇの２質量％カンファースルホン酸（ＰＧＭＥＡ溶液）を加え、室温で２時間撹拌した。１．０５ｇの１０質量％トリエチルアミン（ＰＧＭＥＡ溶液）を加え、しばらく撹拌した後、反応液を酢酸エチル１６５ｍＬの入った分液ロートに移した。この有機層を蒸留水２００ｍＬで３回洗浄後、エバポレーターで酢酸エチルを除去した。得られた反応液を２Ｌのヘキサン中に滴下し、上澄みを除去した。得られた生成物をＰＧＭＥＡ９５ｇに溶解し、減圧条件で低沸点溶媒を除去することで、（Ｐ−３２）のＰＧＭＥＡ溶液（２７．８質量％）が１４１．３ｇ得られた。
【化９５】
0005589019.tif 000098
【０４５８】
比較用として、下記化合物を用いた。組成比、重量平均分子量及び分散度と共に以下に示す。
【化９６】
0005589019.tif 000099
【０４５９】
〔光酸発生剤〕
光酸発生剤としては、次式により表される化合物を用いた。
【化９７】
0005589019.tif 000100
【０４６０】
＜合成例：ＰＡＧ−１＞
（トリシクロヘキシルベンゼンの合成）
ベンゼン２０.０ｇに塩化アルミニウム６．８３ｇを加え、３℃で冷却攪拌し、シクロ
ヘキシルクロリド４０．４ｇをゆっくり滴下した。滴下後、室温で５時間攪拌し、氷水にあけた。酢酸エチルで有機層を抽出し、得られた有機層を４０℃で減圧留去した。更に１７０℃で減圧留去後、室温に冷却し、アセトン５０ｍｌを投入し、再結晶させた。析出した結晶を濾取し、トリシクロヘキシルベンゼン１４ｇを得た。
【０４６１】
（トリシクロヘキシルベンゼンスルホン酸ナトリウムの合成）
トリシクロヘキシルベンゼン３０ｇを塩化メチレン５０ｍｌに溶解し、３℃で冷却攪拌し、クロロスルホン酸１５．２ｇをゆっくり滴下した。滴下後、室温で５時間攪拌し、氷１０ｇを投入後、５０％水酸化ナトリウム水溶液を４０ｇ投入した。更にエタノールを２０ｇ加え、５０℃で１時間攪拌後、不溶分を濾過除去し、４０℃で減圧留去した。析出した結晶を濾取し、ヘキサン洗浄し、１，３，５−トリシクロヘキシルベンゼンスルホン酸ナトリウム３０ｇを得た。
【０４６２】
（ＰＡＧ−１の合成）
トリフェニルスルホニウムブロミド４．０ｇをメタノール２０ｍｌに溶解し、２０ｍｌのメタノールに溶解させた１，３，５−トリシクロヘキシルベンゼンスルホン酸ナトリウム５．０ｇを加えた。室温で２時間攪拌後、イオン交換水５０ｍｌを加えクロロホルムで抽出した。得られた有機層を水で洗浄後、４０℃で減圧留去し、得られた結晶をメタノール/酢酸エチル溶媒で再結晶した。これにより化合物ＰＡＧ−１を５．０ｇ得た。
【０４６３】
１Ｈ−ＮＭＲ（４００ＭＨｚ，ＣＤＣｌ３）  δ＝７．８５（ｄ，６Ｈ），７．６８（ｔ，３Ｈ），７．５９（ｔ，６Ｈ），６．９７（ｓ，２Ｈ），４．３６−４．２７（ｍ，２Ｈ），２．４８−２．３８（ｍ，１Ｈ），１．９７−１．１６（ｍ，３０Ｈ）
同様にして、ＰＡＧ−２〜ＰＡＧ−７についても合成した。
【０４６４】
〔塩基性化合物〕
塩基性化合物としては、次式により表される化合物を用いた。
【化９８】
0005589019.tif 000101
【０４６５】
〔界面活性剤及び溶剤〕
界面活性剤としては、以下のものを用いた。  
Ｗ−１：メガファックＦ１７６（大日本インキ化学工業（株）製；フッ素系）
Ｗ−２：メガファックＲ０８（大日本インキ化学工業（株）製；フッ素及びシリコン系）
Ｗ−３：ＰＦ６３２０（ＯＭＮＯＶＡ社製；フッ素系）
溶剤としては、以下のものを用いた。  
Ｓ１：プロピレングリコールモノメチルエーテルアセテート（ＰＧＭＥＡ）
Ｓ２：プロピレングリコールモノメチルエーテル（ＰＧＭＥ）
Ｓ３：シクロヘキサノン
Ｓ４：乳酸エチル
［実施例１〜９及び比較例１〜５］
下記表３に示す各成分を、同表に示す溶剤に溶解させた。これを０．１μｍのポアサイズを有するポリテトラフルオロエチレンフィルターを用いてろ過した。これにより、表３に示す全固形分濃度のポジ型レジスト溶液を調製した。なお、表３に示す各成分の濃度は、全固形分の質量を基準とした質量濃度である。
【０４６６】
＜レジスト評価＞
調製したポジ型レジスト溶液を、スピンコータを用いて、ヘキサメチルジシラザン処理を施したシリコン基板上に均一に塗布した。次いで、ホットプレートを用いて、１３０℃で９０秒間に亘って加熱乾燥を行った。これにより、膜厚１００ｎｍのレジスト膜を形成した。
【０４６７】
このレジスト膜に対して、電子線照射装置（（株）日立製作所製ＨＬ７５０；加速電圧５０ｋｅＶ）を用いて、電子線照射を行った。照射後直ぐに、１２０℃で９０秒間ホットプレート上にて加熱した。その後、濃度２．３８質量％のテトラメチルアンモニウムヒドロオキサイド水溶液を用いて、２３℃で６０秒間現像し、３０秒間純水を用いてリンスした後、乾燥させた。これにより、ラインアンドスペースパターン（ライン：スペース＝１：１）と孤立ラインパターン（ライン：スペース＝１：＞１００）を形成した。なお、以下では、ラインアンドスペースパターンをＬ＆Ｓと略記し、孤立ラインパターンをＩＬと略記することがある。
【０４６８】
〔形状〕
得られた各パターンの断面形状を、走査型電子顕微鏡（（株）日立製作所製Ｓ−4800）を用いて観察した。１００ｎｍのILパターンにおける形状を観察し、矩形に近いものを二重丸、やや膜減り形状を○、テーパー形状を△で表した。
【０４６９】
〔解像力〕
限界解像力（ラインとスペースが分離解像する最小の線幅）を解像力（ｎｍ）とした。
【０４７０】
〔ラインエッジラフネス（ＬＥＲ）〕
線幅１００ｎｍのラインパターンの長さ方向５０μｍにおける任意の３０点について、走査型電子顕微鏡（（株）日立製作所製Ｓ−４８００）を用いてエッジがあるべき基準線からの距離を測定し、標準偏差を求め、３σを算出した。この値が小さい程、ラインエッジラフネスが良好である。
【０４７１】
〔残膜率（ドライエッチング耐性）〕
ヘキサメチルジシラザン処理をしたウエハー上に、膜厚１００ｎｍのポジ型レジスト膜を形成した。この膜に対し、ＣＦ４（１０ｍＬ／ｍｉｎ）とＯ２（２０ｍＬ／ｍｉｎ）とＡｒ（１０００ｍＬ／ｍｉｎ）との混合ガスを用いて、２３℃で３０秒間プラズマエッチングを行った。その後、プラズマエッチング後のレジスト膜の膜厚を測定した。そして、このエッチング後の膜厚を、エッチング前の膜厚で除して１００倍することにより、残膜率（％）を得た。なお、残膜率が大きいほど、ドライエッチング耐性は良好である。
【表３】
0005589019.tif 000102
【０４７２】
表３に示すように、実施例１〜９に係る組成物は、比較例１〜５に係る組成物と比較して、ＩＬ解像性・ＩＬパターン形状及びＬＥＲが優れていた。
【０４７３】
［実施例１０〜４４及び比較例６〜９］
マスクブランクス上におけるレジスト膜の性能を確認すべく、（１）ヘキサメチルジシラザン処理を施したシリコン基板を、化学蒸着によって厚み１００ｎｍの酸化クロム膜（遮光膜）が設けられたガラス基板に変更し、（２）レジスト溶液塗布後の加熱条件を１３０℃で９０秒間から１３０℃で６００秒間に変更し、（３）電子線照射後の加熱条件を１２０℃で９０秒間から１２０℃で６００秒間に変更した以外は、実施例１〜９と同様にポジ型レジスト溶液を調製し、レジスト膜を形成し、レジスト評価を行った。結果を表４に示す。
【表４−１】
0005589019.tif 000103
【０４７４】
【表４−２】
0005589019.tif 000104
【０４７５】
【表４−３】
0005589019.tif 000105
【０４７６】
表４に示すように、実施例１０〜４４に係る組成物は、比較例６〜９に係る組成物と比較して、ＩＬ解像性・ＩＬパターン形状及びＬＥＲが優れていた。これら本発明の組成物からなるレジスト膜が形成されたマスクブランクスを、露光、現像することにより、半導体製造用として好適なフォトマスクが得られる。  
［実施例４５〜５０及び比較例１０〜１３］
下記表５に示す各成分を、同表に示す溶剤に溶解させた。これを０．１μｍのポアサイズを有するポリテトラフルオロエチレンフィルターを用いてろ過した。これにより、表５に示す全固形分濃度のポジ型レジスト溶液を調製した。なお、表５に示す各成分の濃度は、全固形分の質量を基準とした質量濃度である。
【０４７７】
＜レジスト評価＞
調製したポジ型レジスト溶液を、スピンコータを用いて、ヘキサメチルジシラザン処理を施したシリコン基板上に均一に塗布した。次いで、ホットプレートを用いて、１３０℃で９０秒間に亘って加熱乾燥を行った。これにより、膜厚３０ｎｍのレジスト膜を形成した。
【０４７８】
このレジスト膜に対して、電子線照射装置（（株）ＪＥＯＬ製  ＪＢＸ６０００；加速電圧５０ｋｅＶ）を用いて、２．５ｎｍ刻みで線幅２０ｎｍ〜３０ｎｍのラインパターン（長さ方向０．５ｍｍ、描画本数４０本）を、照射量を変えて露光した。照射後直ぐに、１１０℃で９０秒間ホットプレート上にて加熱した。その後、濃度０．８質量％のテトラメチルアンモニウムヒドロオキサイド水溶液を用いて、２３℃で１８０秒間現像し、３０秒間純水を用いてリンスした後、乾燥させた。これにより、ラインアンドスペースパターン（ライン：スペース＝１：１）を形成した。なお、以下では、ラインアンドスペースパターンをＬＳパターンと略記することがある。
【０４７９】
〔形状〕
得られた各パターンの断面形状を、走査型電子顕微鏡（（株）日立製作所製Ｓ−９２２０）を用いて観察した。３０ｎｍのＬＳパターンにおける形状を観察し、矩形に近いものを二重丸、それ以外は矩形に近い順に、○、△、×と記載し、形状に関するコメントを併記した。
【０４８０】
〔解像力〕
限界解像力（ラインとスペースが分離解像する最小の線幅）を解像力（ｎｍ）とした。
【０４８１】
〔ラインエッジラフネス（ＬＥＲ）〕
線幅３０ｎｍのラインパターンの長さ方向５０μｍにおける任意の３０点について、走査型電子顕微鏡（（株）日立製作所製Ｓ−９２２０）を用いてエッジがあるべき基準線からの距離を測定し、標準偏差を求め、３σを算出した。この値が小さい程、ラインエッジラフネスが良好である。
【表５】
0005589019.tif 000106
【０４８２】
表５に示すように、実施例４５〜５０に係る組成物は、比較例１０〜１３に係る組成物と比較して、ＬＳ解像力、ＬＥＲ及びパターン形状が優れていた。
【０４８３】
[実施例５１〜５３及び比較例１４]
大面積露光におけるレジスト膜の性能を確認すべく、描画本数を４０本から５００本に変更した以外は、実施例４５〜５０と同様にポジ型レジスト膜を形成し、レジスト評価を行った。結果を表６に示す。
【表６】
0005589019.tif 000107
【０４８４】
表６に示すように、実施例５１〜５３に係る組成物は、比較例１４に係る組成物と比較して、ＬＳ解像力、ＬＥＲ及びパターン形状が優れていた。表５及び表６に示す結果から、本発明に係るレジストパターン形成方法は、ナノインプリント用モールドの製造にも適用可能であることが分かる。
【０４８５】
［実施例５４〜６４及び比較例１５］
ＥＵＶ露光におけるレジスト膜の性能を確認すべく、レジスト膜の膜厚を１００ｎｍから５０ｎｍに変更した以外は、実施例１〜９と同様にポジ型レジスト膜を形成した。  
このレジスト膜に対し、ＥＵＶ露光装置（波長＝１３．５ｎｍ、Ｎａ＝０．３）を用いてＥＵＶ光を照射した。照射後直ぐに、１１０℃で９０秒間に亘ってホットプレート上にて加熱した。その後、濃度２．３８質量％のテトラメチルアンモニウムヒドロオキサイド水溶液を用いて、２３℃で３０秒間現像し、３０秒間純水を用いてリンスした後、乾燥させた。これにより、ラインアンドスペースパターン（ライン：スペース＝１：１）を形成した。
【０４８６】
（感度）
まず、得られたラインアンドスペースパターンの断面形状を、走査型電子顕微鏡（（株）日立製作所製Ｓ−９３８０）を用いて観察した。そして、線幅３５ｎｍのライン（ライン：スペース＝１：１）を解像するときの露光量を、感度（Ｅｏｐｔ）とした。
【０４８７】
（パターン形状）
上記の感度を示す照射量における３５ｎｍラインパターン（ライン：スペース＝１：１）の断面形状を走査型電子顕微鏡（（株）日立製作所製Ｓ−４８００）を用いて観察した。そして、その形状を、矩形、逆テーパー形状、テーパー形状の３段階で評価した。
【０４８８】
（ラフネス特性：ＬＷＲ）
上記の３５ｎｍラインパターン（ライン：スペース＝１：１）を、走査型電子顕微鏡（（株）日立製作所製Ｓ−９３８０）を用いて観察した。そして、その長さ方向２μｍに含まれる等間隔の５０点について、エッジがあるべき基準線と実際のエッジとの間の距離を測定した。そして、この距離の標準偏差を求め、３σを算出した。そして、この３σを「ＬＷＲ（ｎｍ）」とした。この値が小さい程、ラフネス特性は良好である。  
これらの評価結果を、下記表７に示す。
【表７】
0005589019.tif 000108
【０４８９】
表７に示すように、実施例の組成物は、比較例の組成物と比較して、感度、パターン形状及びＬＷＲにおいて優れていた。
【図１】
0005589019.tif 000117
【図２】
0005589019.tif 000118
【図３】
0005589019.tif 000119
【図４】
0005589019.tif 000120
【図５】
0005589019.tif 000121
【図６】
0005589019.tif 000122